(57)【特許請求の範囲】
【請求項１】
アクリル系粘着剤層を有するアクリル系粘着テープであって、
前記アクリル系粘着剤層は、アクリル酸２−エチルヘキシルと、Ｎ−ビニル−２−ピロリドンと、アクリル酸２−ヒドロキシエチルと、ヘキサンジオールジアクリレートとの共重合体であるアクリル系ポリマー（Ａ）を含有し、当該アクリル系ポリマー（Ａ）の全モノマー単位中、アクリル酸２−エチルヘキシルの割合は３０〜９５重量％であり、Ｎ−ビニル−２−ピロリドンの割合は１〜３０重量％であり、アクリル酸２−ヒドロキシエチルの割合は１〜４０重量％であり、ヘキサンジオールジアクリレートの割合は０．００１〜０．５重量％であり、
前記アクリル系粘着剤層のゲル分率は６５％以上であり、
前記アクリル系粘着剤層の３００％引張残留応力は７〜１６Ｎ／ｃｍ2であり、
ガラス板に対する１８０°引きはがし接着力が１０Ｎ／２０ｍｍ以上であり、且つ、アクリル板に対する１８０°引きはがし接着力が１０Ｎ／２０ｍｍ以上である、アクリル系粘着テープ。
【請求項２】
前記アクリル系粘着剤層は、重量平均分子量が１０００〜３００００であるアクリル系ポリマー（Ｂ）を更に含有する、請求項１に記載のアクリル系粘着テープ。
【請求項３】
光学用粘着テープである、請求項１または２に記載のアクリル系粘着テープ。
【発明の詳細な説明】
【技術分野】
【０００１】
本発明は、アクリル系粘着テープに関する。
【背景技術】
【０００２】
近年、様々な分野で、液晶ディスプレイ（ＬＣＤ）などの表示装置や、タッチパネルなどの上記表示装置と組み合わせて用いられる入力装置が広く用いられるようになってきている。これらの表示装置や入力装置の製造等においては、光学部材を貼り合わせる用途に粘着テープ（粘着シート）が使用されている。例えば、タッチパネルと各種表示装置や光学部材（保護板等）の貼り合わせには、透明な粘着テープが使用されている（例えば、特許文献１〜３参照）。
【０００３】
上記表示装置や入力装置の使用態様の拡大に伴い、これらの装置に使用される粘着テープには、常態に加えて、多様な環境下においても高い接着信頼性を発揮することが求められている。具体的には、高温環境下であっても、高い接着信頼性を発揮することが求められている。
【先行技術文献】
【特許文献】
【０００４】
【特許文献１】特開２００３−２３８９１５号公報
【特許文献２】特開２００３−３４２５４２号公報
【特許文献３】特開２００４−２３１７２３号公報
【発明の概要】
【発明が解決しようとする課題】
【０００５】
近年、上記表示装置や入力装置で用いられるプラスチック被着体の材料が変わってきており、従来のポリエチレンテレフタレート（ＰＥＴ）に加えて、光学等方性材料（例えば、シクロオレフィン（ＣＯＰ）、ポリカーボネート（ＰＣ）、ポリメタクリル酸メチル（ＰＭＭＡ）など）が用いられるようになってきている。しかしながら、上記の粘着テープは、光学等方性材料から構成されるプラスチック被着体に対して、高温環境下では被着体との界面に発泡や剥がれを生じ、接着信頼性を得ることができないことがある。例えば、上記の粘着テープがポリメタクリル酸メチル樹脂製被着体に貼り付けられた場合、高温環境下では、上記の粘着テープは、該被着体に含まれる未反応モノマーにより、被着体との界面で異物による発泡を生じ、接着信頼性を得ることができないことがある。また、上記の粘着テープがポリカーボネート製被着体に貼り付けられた場合、高温環境下では、該被着体に含まれる水と二酸化炭素によるアウトガスにより、被着体との界面で発泡や剥がれを生じ、接着信頼性を得ることができないことがある。
【０００６】
また、上記の粘着テープは、ガラス被着体（例えば、ガラス板、ガラスレンズなど）とプラスチック被着体との貼り合わせに用いられる。しかしながら、上記の粘着テープは、光学等方性材料から構成されるプラスチック被着体に対しては、高温環境下において、浮きや剥がれが発生しやすいという問題がある。光学等方性材料から構成されるプラスチック被着体は、従来のポリエチレンテレフタレート（ＰＥＴ）に比べて線膨張係数が大きいので、粘着テープに大きな応力がかかり、その応力を緩和できないことがあるためである。特に、ガラス被着体に加飾印刷が施されていると、ガラス被着体と印刷部の段差部分において浮きや剥がれがいっそう発生しやすくなる。段差部分に粘着テープが追従できないことがあるためである。
【０００７】
加えて、加飾印刷が施されたガラス被着体では、意匠性の高度化により、印刷部の厚みが大きくなる傾向があり、ガラス被着体と印刷部の段差部分の高段差化の傾向がある。このため、粘着テープには、優れた段差追従性（段差に対する追従性）が求められてきている。
【０００８】
従って、本発明の目的は、接着性及び耐発泡剥がれ性（高温環境下で粘着テープと被着体との界面に発泡や剥がれを生じにくい特性）に優れ、さらに、段差追従性に優れる粘着テープを提供することにある。
【課題を解決するための手段】
【０００９】
そこで、本発明者らが鋭意検討した結果、アクリル系粘着剤層を有するアクリル系粘着テープを、ゲル分率が特定の値以上であり、且つ、３００％引張残留応力が特定の範囲内であるアクリル系粘着剤層を有し、ガラス板及びアクリル板に対する１８０°引きはがし接着力が特定の値以上であるアクリル系粘着テープとすると、優れた接着性、優れた耐発泡剥がれ性、さらには優れた段差追従性を同時に備えるアクリル系粘着テープが得られることを見出した。本発明はこれらの知見に基づいて完成されたものである。
【００１０】
すなわち、本発明は、アクリル系粘着剤層を有するアクリル系粘着テープであり、上記粘着テープのガラス板に対する１８０°引きはがし接着力が１０Ｎ／２０ｍｍ以上であり、上記粘着テープのアクリル板に対する１８０°引きはがし接着力が１０Ｎ／２０ｍｍ以上であり、上記アクリル系粘着剤層がアクリル系ポリマー（Ａ）を含有し、上記アクリル系粘着剤層のゲル分率が６５％以上であり、上記アクリル系粘着剤層の３００％引張残留応力が７〜１６Ｎ／ｃｍ2であることを特徴とするアクリル系粘着テープを提供する。
【００１１】
上記アクリル系ポリマー（Ａ）は、モノマー単位として分子内に水酸基を有するモノマーを含むことが好ましい。
【００１２】
上記アクリル系粘着剤層は、さらに、重量平均分子量が１０００〜３００００であるアクリル系ポリマー（Ｂ）を含有することが好ましい。
【００１３】
上記アクリル系粘着テープは、光学用粘着テープであることが好ましい。
【発明の効果】
【００１４】
本発明のアクリル系粘着テープは、ゲル分率が特定の値以上であるアクリル系粘着剤層を有するので耐発泡剥がれ性に優れ、３００％引張残留応力が特定の範囲内であるアクリル系粘着剤層を有するので段差追従性に優れる。また、ガラス板及びアクリル板に対する１８０°引きはがし接着力が特定の値以上であるので、接着性に優れる。従って、本発明のアクリル系粘着テープは、接着信頼性、特に高温時の接着信頼性に優れる。特に、ガラス被着体とプラスチック被着体との貼り合わせに有用である。
【図面の簡単な説明】
【００１５】
【図１】図１は、段差付ガラスの上面図である。
【図２】図２は、段差付ガラスの断面図（Ａ−Ａ’線断面図）である。
【図３】図３は、段差付ガラスの断面図（Ｂ−Ｂ’線断面図）である。
【発明を実施するための形態】
【００１６】
本発明のアクリル系粘着テープは、少なくとも１層のアクリル系粘着剤層（アクリル系感圧接着剤層）を有する。上記アクリル系粘着剤層は、アクリル系ポリマー（Ａ）を含有し、ゲル分率が６５％以上であり、３００％引張残留応力が７〜１６Ｎ／ｃｍ2である粘着剤層である。本明細書において、上記アクリル系粘着剤層を「本発明の粘着剤層」と称する場合がある。
【００１７】
本発明のアクリル系粘着テープは、両面がともに粘着剤層表面となっている両面粘着テープであってもよいし、テープの片面のみが粘着剤層表面となっている片面粘着テープであってもよい。中でも、２つの部材同士を貼り合わせる観点からは、両面粘着テープであることが好ましい。なお、本明細書において「粘着テープ」という場合には、シート状のもの、すなわち、「粘着シート」も含まれるものとする。また、本明細書においては、粘着剤層表面を「粘着面」と称する場合がある。
【００１８】
本発明のアクリル系粘着テープは、使用時までは粘着面にセパレータ（剥離ライナー）が設けられていてもよい。
【００１９】
本発明のアクリル系粘着テープは、基材（基材層）を有しない、いわゆる「基材レスタイプ」の粘着テープ（以下、「基材レス粘着テープ」と称する場合がある）であってもよいし、基材を有するタイプの粘着テープ（以下、「基材付き粘着テープ」と称する場合がある）であってもよい。上記基材レス粘着テープとしては、例えば、本発明の粘着剤層のみからなる両面粘着テープや、本発明の粘着剤層と本発明の粘着剤層以外の粘着剤層（「他の粘着剤層」と称する場合がある）とからなる両面粘着テープ等が挙げられる。一方、基材付き粘着テープとしては、基材の少なくとも片面側に本発明の粘着剤層を有する粘着テープ等が挙げられる。中でも、基材レス粘着テープ（基材レス両面粘着テープ）が好ましく、より好ましくは本発明の粘着剤層のみからなる基材レス両面粘着テープである。なお、上記「基材（基材層）」には、粘着テープの使用（貼付）時に剥離されるセパレータは含まない。
【００２０】
本発明のアクリル系粘着テープのガラス板に対する１８０°引きはがし接着力は、１０Ｎ／２０ｍｍ以上であり、好ましくは１２Ｎ／２０ｍｍ以上、より好ましくは１４Ｎ／２０ｍｍ以上である。本発明のアクリル系粘着テープは、ガラス板に対する１８０°引きはがし接着力が１０Ｎ／２０ｍｍであるので、ガラスへの接着性に優れ、段差における浮きの抑止性に優れる。なお、本発明のアクリル系粘着テープのガラス板に対する１８０°引きはがし接着力の上限値は、特に限定されない。ガラス板に対する１８０°引きはがし接着力の上限値は、例えば、４０Ｎ／２０ｍｍが好ましく、より好ましくは６０Ｎ／２０ｍｍである。ガラス板に対する１８０°引きはがし接着力は、下記の１８０°引きはがし接着力の測定方法より求められる。
【００２１】
上記ガラス板としては、特に限定されないが、例えば、商品名「ソーダライムガラス  ♯００５０」（松浪硝子工業株式会社製）が挙げられる。また、無アルカリガラスや化学強化ガラス等も挙げられる。
【００２２】
本発明のアクリル系粘着テープのアクリル板に対する１８０°引きはがし接着力は、１０Ｎ／２０ｍｍ以上であり、好ましくは１２Ｎ／２０ｍｍ以上、より好ましくは１４Ｎ／２０ｍｍ以上である。本発明のアクリル系粘着テープは、アクリル板に対する１８０°引きはがし接着力が１０Ｎ／２０ｍｍであるので、アクリル板への接着性に優れ、段差における浮きの抑止性に優れる。なお、本発明のアクリル系粘着テープのアクリル板に対する１８０°引きはがし接着力の上限値は、特に限定されないが、例えば、４０Ｎ／２０ｍｍであり、より好ましくは６０Ｎ／２０ｍｍである。アクリル板に対する１８０°引きはがし接着力は、下記の１８０°引きはがし接着力の測定方法より求められる。
【００２３】
上記アクリル板としては、特に限定されないが、例えば、ＰＭＭＡ板（商品名「アクリライト」、三菱レイヨン株式会社製）などが挙げられる。
【００２４】
［１８０°引きはがし接着力の測定方法］
粘着テープの粘着面を被着体に貼り合わせ、２ｋｇローラー、１往復の圧着条件で圧着し、２３℃、５０％ＲＨの雰囲気下で３０分間エージングする。エージング後、ＪＩＳ  Ｚ  ０２３７に準拠して、２３℃、５０％ＲＨの雰囲気下、引張速度３００ｍｍ／分、剥離角度１８０°の条件で、被着体から粘着テープを引きはがし、１８０°引きはがし接着力（Ｎ／２０ｍｍ）を測定する。
【００２５】
上記のように、本発明のアクリル系粘着テープは、ガラス板に対する１８０°引きはがし接着力及びアクリル板に対する１８０°引きはがし接着力が１０Ｎ／２０ｍｍ以上あるので、様々な素材の被着体に対して、接着性に優れ、また段差における浮きの抑止性に優れる。このため、様々な素材の被着体同士の貼り合わせに有用であり、特にガラス被着体とプラスチック被着体との貼り合わせに有用である。
【００２６】
本発明のアクリル系粘着テープの厚み（総厚み）は、特に限定されないが、５０〜６００μｍが好ましく、より好ましくは７５〜５００μｍである。厚みが５０μｍ以上であると、印刷段差を吸収しやすくなることで段差部位での剥がれが生じにくくなり、好ましい。また、厚みが６００μｍ以下であると、テープ製造時に優れた外観を保持しやすくなり、好ましい。なお、本発明のアクリル系粘着テープの厚みには、セパレータの厚みは含めないものとする。
【００２７】
本発明のアクリル系粘着テープのヘイズ（ＪＩＳ  Ｋ７１３６に準じる）は、特に限定されないが、３．０％以下が好ましく、より好ましくは１．５％以下である。ヘイズが３．０％以下であると、優れた透明性や優れた外観が得られ、好ましい。なお、上記ヘイズは、例えば、粘着テープを常態（２３℃、５０％ＲＨ）に少なくとも２４時間静置した後、セパレータを有する場合にはこれを剥離し、スライドガラス（例えば、全光線透過率９１．８％、ヘイズ０．４％のもの）に貼り合わせたものを試料とし、ヘーズメーター（株式会社村上色彩技術研究所製、商品名「ＨＭ−１５０」）を用いて測定することができる。
【００２８】
本発明のアクリル系粘着テープの可視光波長領域における全光線透過率（ＪＩＳ  Ｋ７３６１−１に準じる）は、特に限定されないが、８５％以上が好ましく、より好ましくは８８％以上である。全光線透過率が８５％以上であると、優れた透明性や優れた外観が得られ、好ましい。なお、上記全光線透過率は、例えば、粘着テープを常態（２３℃、５０％ＲＨ）に少なくとも２４時間静置した後、セパレータを有する場合にはこれを剥離し、スライドガラス（例えば、全光線透過率９１．８％、ヘイズ０．４％のもの）に貼り合わせたものを試料とし、ヘーズメーター（株式会社村上色彩技術研究所製、商品名「ＨＭ−１５０」）を用いて測定することができる。
【００２９】
（本発明の粘着剤層）
本発明の粘着剤層は、アクリル系ポリマー（Ａ）を少なくとも含有する。
【００３０】
本発明の粘着剤層のゲル分率（溶剤不溶成分の割合）は、６５〜９９％であり、より好ましくは６８〜９５％、さらに好ましくは７０〜９５％である。ゲル分率が６５％以上であるので、粘着剤層の凝集力が向上し、高温環境下での被着体との界面での発泡や剥がれが抑制され、耐発泡剥がれ性に優れる。なお、ゲル分率が９５％以下であると、適度な柔軟性が得られ、より接着性が向上し、好ましい。
【００３１】
本発明の粘着テープは、ゲル分率の高い本発明の粘着剤層を有するので、耐発泡剥がれ性に優れる。
【００３２】
上記ゲル分率（溶剤不溶成分の割合）は、具体的には、例えば、以下の「ゲル分率の測定方法」により算出される値である。
［ゲル分率の測定方法］
粘着テープからアクリル系粘着剤層：約０．１ｇを採取し、平均孔径０．２μｍの多孔質テトラフルオロエチレンシート（商品名「ＮＴＦ１１２２」、日東電工株式会社製）に包んだ後、凧糸で縛り、その際の重量を測定し、該重量を浸漬前重量とする。なお、該浸漬前重量は、アクリル系粘着剤層（上記で採取したアクリル系粘着剤層）と、テトラフルオロエチレンシートと、凧糸との総重量である。また、テトラフルオロエチレンシートと凧糸との合計重量も測定しておき、該重量を包袋重量とする。
次に、アクリル系粘着剤層をテトラフルオロエチレンシートで包み凧糸で縛ったもの（「サンプル」と称する）を、酢酸エチルで満たした５０ｍｌ容器に入れ、２３℃にて７日間静置する。その後、容器からサンプル（酢酸エチル処理後）を取り出して、アルミニウム製カップに移し、１３０℃で２時間、乾燥機中で乾燥して酢酸エチルを除去した後、重量を測定し、該重量を浸漬後重量とする。
そして、下記の式からゲル分率を算出する。
ゲル分率［％（重量％）］＝（Ｘ−Ｙ）／（Ｚ−Ｙ）×１００
【００３３】
なお、上記ゲル分率は、例えば、アクリル系ポリマー（Ａ）のモノマー組成、重量平均分子量、架橋剤の使用量（添加量）等により制御することができる。
【００３４】
本発明の粘着剤層の３００％引張残留応力は、７〜１６Ｎ／ｃｍ2であり、より好ましくは７〜１５Ｎ／ｃｍ2、さらに好ましくは７〜１４Ｎ／ｃｍ2である。上記３００％引張残留応力が７Ｎ／ｃｍ2以上であるので、良好な耐発泡剥がれ性が得られ、好ましい。また、上記３００％引張残留応力が１６Ｎ／ｃｍ2以下であるので、良好な応力緩和性が得られ、良好な段差追従性が得られる。
【００３５】
本発明の粘着テープは、３００％引張残留応力が特定の範囲内である本発明の粘着剤層を有するので、応力緩和性に優れる。このため、本発明の粘着テープは、優れた段差追従性を発揮する。例えば、大きい段差（例えば、４５μｍ程度の高さ有する段差、特に２０〜５０μｍの高さを有する段差）に対しても良好に追従できる。
【００３６】
上記３００％引張残留応力は、２３℃の環境下、粘着剤層を、長さ方向に、伸び（歪み）３００％まで引っ張り、その伸びを保持し、引っ張り終了より３００秒経過後における粘着剤層に加えられた引張荷重を求め、該引張荷重を粘着剤層の初期の断面積（引っ張る前の断面積）で除した値（Ｎ／ｃｍ2）である。なお、粘着剤層の初期の伸びは１００％である。
【００３７】
本発明の粘着剤層の厚みは、特に限定されないが、５０〜６００μｍが好ましく、より好ましくは７５〜５００μｍである。
【００３８】
本発明の粘着剤層は、アクリル系ポリマー（Ａ）を主成分として含有する。本発明の粘着剤層におけるアクリル系ポリマー（Ａ）の含有量は、特に限定されないが、本発明の粘着剤層全量（全重量、１００重量％）に対して７５重量％以上（例えば７５〜１００重量％）であることが好ましく、より好ましくは８５重量％以上（例えば８５〜１００重量％）である。
【００３９】
本発明の粘着剤層は、アクリル系粘着剤組成物により形成される。なお、粘着剤組成物には、「粘着剤を形成するための組成物」の意味を含むものとする。
【００４０】
本発明の粘着剤層における粘着剤は、いずれの形態を有している粘着剤であってもよく、例えば、エマルジョン型粘着剤、溶剤型粘着剤、熱溶融型粘着剤（ホットメルト型粘着剤）、活性エネルギー線硬化型粘着剤などが挙げられる。
【００４１】
このため、上記アクリル系粘着剤組成物は、粘着剤層の形成方法によっても異なり、特に限定されないが、例えば、アクリル系ポリマー（Ａ）を必須成分とするアクリル系粘着剤組成物；アクリル系ポリマー（Ａ）を形成するモノマー成分の混合物（「モノマー混合物」と称する場合がある）又はその部分重合物を必須成分とするアクリル系粘着剤組成物などが挙げられる。特に限定されないが、前者としては、例えば、いわゆる溶剤型の粘着剤組成物などが挙げられ、後者としては、例えば、いわゆる活性エネルギー線硬化型の粘着剤組成物などが挙げられる。なお、上記アクリル系粘着剤組成物は、必須成分（アクリル系ポリマー（Ａ）、あるいは、アクリル系ポリマー（Ａ）を形成するモノマー混合物又はその部分重合物）の他に、必要に応じて、その他の添加剤を含んでいてもよい。
【００４２】
上記「モノマー混合物」とは、アクリル系ポリマー（Ａ）を形成するモノマー成分のみからなる混合物を意味する。また、上記「部分重合物」とは、上記モノマー混合物の構成成分のうち１又は２以上の成分が部分的に重合している組成物を意味する。
【００４３】
中でも、上記アクリル系粘着剤組成物は、モノマー混合物又はその部分重合物を必須成分とするアクリル系粘着剤組成物が好ましい。
【００４４】
（アクリル系ポリマー（Ａ））
アクリル系ポリマー（Ａ）は、必須のモノマー単位（単量体単位、モノマー構成単位）としてアクリル系モノマー（アクリル系単量体）を含むポリマー（重合体）である。いいかえれば、アクリル系ポリマー（Ａ）は、構成単位としてアクリル系モノマーに由来する構成単位を含むポリマーである。つまり、アクリル系ポリマー（Ａ）は、アクリル系モノマーを必須のモノマー成分として構成（形成）された重合体である。なお、本明細書において、「（メタ）アクリル」とは、「アクリル」及び／又は「メタクリル」（「アクリル」及び「メタクリル」のうち、いずれか一方又は両方）を表し、他も同様である。
【００４５】
アクリル系ポリマー（Ａ）は、必須のモノマー単位として、直鎖又は分岐鎖状のアルキル基を有する（メタ）アクリル酸アルキルエステル（以下、単に「（メタ）アクリル酸アルキルエステル」と称する場合がある）を含むポリマーであることが好ましい。
【００４６】
上記（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル（（メタ）アクリル酸ｎ−ブチル）、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどのアルキル基の炭素数が１〜２０の（メタ）アクリル酸アルキルエステルが挙げられる。なお、（メタ）アクリル酸アルキルエステルは、単独で又は２種以上を組み合わせて用いてもよい。
【００４７】
中でも、上記（メタ）アクリル酸アルキルエステルは、ガラス板に対する１８０°引きはがし接着力及びアクリル板に対する１８０°引きはがし接着力を大きくして、強接着性を得る点、粘着剤層の３００％残存応力を調整する点より、アルキル基の炭素数が１〜１４の（メタ）アクリル酸アルキルエステルが好ましく、より好ましくはメタクリル酸メチル（ＭＭＡ）、アクリル酸ブチル（ＢＡ）、アクリル酸２−エチルヘキシル（２ＥＨＡ）である。
【００４８】
アクリル系ポリマー（Ａ）の全モノマー単位（アクリル系ポリマー（Ａ）を構成するモノマー成分全量）における上記（メタ）アクリル酸アルキルエステルの含有量（割合）は、特に限定されないが、接着性信頼性、特に低温での接着信頼性の点で、アクリル系ポリマー（Ａ）の全モノマー単位（１００重量％）中、３０〜９５重量％が好ましく、より好ましくは３５〜９０重量％、さらに好ましくは４０〜８５重量％である。
【００４９】
アクリル系ポリマー（Ａ）は、モノマー単位として上記（メタ）アクリル酸アルキルエステルの他にも、共重合が可能なモノマー（共重合性モノマー）を含んでいてもよい。なお、共重合性モノマーは、単独で又は２種以上を組み合わせて用いられていてもよい。
【００５０】
上記共重合性モノマーとしては、分子内に水酸基を有するモノマーが好ましく挙げられる。すなわち、アクリル系ポリマー（Ａ）は、モノマー単位として、分子内に水酸基を有するモノマーを含むことが好ましい。アクリル系ポリマー（Ａ）がモノマー単位として分子内に水酸基を有するモノマーを含んでいると、構成するモノマー成分を重合させる際に重合させやすくなり、また、良好な凝集力を得やすくなる。このため、ガラス板に対する１８０°引きはがし接着力及びアクリル板に対する１８０°引きはがし接着力を大きくして、強接着性を得やすくなり、また、ゲル分率を大きくして、優れた耐発泡剥がれ性を得やすくなる。さらに、高湿環境下で生じることのある粘着テープの白化を抑制しやすくなる。
【００５１】
上記分子内に水酸基を有するモノマーは、分子内（１分子内）に水酸基（ヒドロキシル基）を少なくとも１つ有するモノマーである。本明細書においては、「分子内に水酸基を有するモノマー」を「水酸基含有モノマー」と称する場合がある。
【００５２】
上記水酸基含有モノマーとしては、例えば、（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル、（メタ）アクリル酸ヒドロキシオクチル、（メタ）アクリル酸ヒドロキシデシル、（メタ）アクリル酸ヒドロキシラウリル、（メタ）アクリル酸（４−ヒドロキシメチルシクロヘキシル）などの水酸基含有（メタ）アクリル酸エステル；ビニルアルコール、アリルアルコールなどが挙げられる。中でも、上記水酸基含有モノマーとしては、水酸基含有（メタ）アクリル酸エステルが好ましく、より好ましくはアクリル酸２−ヒドロキシエチル（ＨＥＡ）、アクリル酸４−ヒドロキシブチル（４ＨＢＡ）である。なお、水酸基含有モノマーは、単独で又は２種以上を組み合わせて用いられていてもよい。
【００５３】
アクリル系ポリマー（Ａ）の全モノマー単位における上記水酸基含有モノマーの含有量（割合）は、特に限定されないが、アクリル系ポリマー（Ａ）の全モノマー単位（１００重量％）中、１〜４０重量％が好ましく、より好ましくは２〜３５重量％、さらに好ましくは３〜３０重量％である。水酸基含有モノマーの含有量が１重量％以上であると、高湿環境下で生じることのある粘着テープの白化をより抑制しやすくなり、好ましい。また、水酸基含有モノマーの含有量が４０重量％以下であると、適度な凝集力を得やすくなり、優れた接着性や優れた耐発泡剥がれ性をより得やすくなり、好ましい。
【００５４】
さらに、上記共重合性モノマーとしては、分子内に窒素原子を有するモノマーが好ましく挙げられる。すなわち、アクリル系ポリマー（Ａ）は、モノマー単位として、分子内に窒素原子を有するモノマーを含むことが好ましい。アクリル系ポリマー（Ａ）がモノマー単位として分子内に窒素原子を有するモノマーを含んでいると、適度な凝集力が得やすくなる。このため、ガラス板に対する１８０°引きはがし接着力及びアクリル板に対する１８０°引きはがし接着力を大きくして、強接着性を得やすくなり、また、ゲル分率を大きくして、優れた耐発泡剥がれ性を得やすくなる。さらに、粘着剤層で適度な柔軟性を得やすくなり、３００％引張残留応力を特定の範囲内に調整し、優れた応力緩和性及び優れた段差追従性を得やすくなる。
【００５５】
上記分子内に窒素原子を有するモノマーは、分子内（１分子内）に窒素原子を少なくとも１つ有するモノマーである。本明細書においては、「分子内に窒素原子を有するモノマー」を「窒素原子含有モノマー」と称する場合がある。ただし、上記水酸基含有モノマーには、上記窒素原子含有モノマーは含まれないものとする。すなわち、本明細書において、分子内に水酸基及び窒素原子を有するモノマーは、窒素原子含有モノマーに含まれるものとする。
【００５６】
上記窒素原子含有モノマーとしては、例えば、Ｎ−ビニル環状アミド、（メタ）アクリルアミド類などが挙げられる。なお、窒素原子含有モノマーは、単独で又は２種以上を組み合わせて用いられていてもよい。
【００５７】
上記Ｎ−ビニル環状アミドとしては、例えば、下記式（１）で表されるＮ−ビニル環状アミドが挙げられる。
【化１】
0005860297.tif 000002
（式（１）中、Ｒ1は２価の有機基を示す）
【００５８】
上記式（１）におけるＲ1は２価の有機基であり、好ましくは２価の飽和炭化水素基又は不飽和炭化水素基であり、より好ましくは２価の飽和炭化水素基（例えば、炭素数３〜５のアルキレン基など）である。
【００５９】
上記式（１）で表されるＮ−ビニル環状アミドとしては、例えば、Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン等が挙げられる。
【００６０】
上記（メタ）アクリルアミド類としては、例えば、（メタ）アクリルアミド、Ｎ−アルキル（メタ）アクリルアミド、Ｎ，Ｎ−ジアルキル（メタ）アクリルアミドなどが挙げられる。上記Ｎ−アルキル（メタ）アクリルアミドとしては、例えば、Ｎ−エチル（メタ）アクリルアミド、Ｎ−イソプロピル（メタ）アクリルアミド、Ｎ−ｎ−ブチル（メタ）アクリルアミド、Ｎ−オクチルアクリルアミドなどが挙げられる。さらに、上記Ｎ−アルキル（メタ）アクリルアミドには、ジメチルアミノエチル（メタ）アクリルアミド、ジエチルアミノエチル（メタ）アクリルアミド、ジメチルアミノプロピル（メタ）アクリルアミドのようなアミノ基を有する（メタ）アクリルアミドも含まれる。上記Ｎ，Ｎ−ジアルキル（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミドなどが挙げられる。
【００６１】
また、上記（メタ）アクリルアミド類には、例えば、各種のＮ−ヒドロキシアルキル（メタ）アクリルアミドも含まれる。上記Ｎ−ヒドロキシアルキル（メタ）アクリルアミドとしては、例えば、Ｎ−メチロール（メタ）アクリルアミド、Ｎ−（２−ヒドロキシエチル）（メタ）アクリルアミド、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミド、Ｎ−メチル−Ｎ−２−ヒドロキシエチル(メタ)アクリルアミドなどが挙げられる。
【００６２】
また、上記（メタ）アクリルアミド類には、例えば、各種のＮ−アルコキシアルキル（メタ）アクリルアミドも含まれる。上記Ｎ−アルコキシアルキル（メタ）アクリルアミドとしては、例えば、Ｎ−メトキシメチル（メタ）アクリルアミド、Ｎ−ブトキシメチル（メタ）アクリルアミドなどが挙げられる。
【００６３】
また、上記Ｎ−ビニル環状アミド、上記（メタ）アクリルアミド類以外の窒素原子含有モノマーとしては、例えば、（メタ）アクリル酸アミノエチル、（メタ）アクリル酸ジメチルアミノエチル、（メタ）アクリル酸ジメチルアミノプロピル、（メタ）アクリル酸ｔ−ブチルアミノエチルなどのアミノ基含有モノマー；アクリロニトリル、メタクリロニトリルなどのシアノ基含有モノマー；（メタ）アクリロイルモルホリン、Ｎ−ビニルピペラジン、Ｎ−ビニルピロール、Ｎ−ビニルイミダゾール、Ｎ−ビニルピラジン、Ｎ−ビニルモルホリン、Ｎ−ビニルピラゾール、ビニルピリジン、ビニルピリミジン、ビニルオキサゾール、ビニルイソオキサゾール、ビニルチアゾール、ビニルイソチアゾール、ビニルピリダジン、（メタ）アクリロイルピロリドン、（メタ）アクリロイルピロリジン、（メタ）アクリロイルピペリジン、Ｎ−メチルビニルピロリドンなどの複素環含有モノマー；Ｎ−シクロヘキシルマレイミド、Ｎ−イソプロピルマレイミド、Ｎ−ラウリルマレイミド、Ｎ−フェニルマレイミドなどのマレイミド系モノマー、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−ラウリルイタコンイミド、Ｎ−シクロヘキシルイタコンイミド等のイタコンイミド系モノマー、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマーなどのイミド基含有モノマー；２−（メタ）アクリロイルオキシエチルイソシアネートなどのイソシアネート基含有モノマーなどが挙げられる。
【００６４】
中でも、上記窒素原子含有モノマーとしては、より耐発泡剥がれ性を向上させる観点で、上記式（１）で表されるＮ−ビニル環状アミド、（メタ）アクリルアミド類が好ましく、より好ましくはＮ−ビニル−２−ピロリドン（ＮＶＰ）、Ｎ−ビニル−２−カプロラクタム、Ｎ，Ｎ−ジメチル（メタ）アクリルアミド、Ｎ，Ｎ−ジエチル（メタ）アクリルアミドであり、さらに好ましくはＮ−ビニル−２−ピロリドンである。
【００６５】
アクリル系ポリマー（Ａ）の全モノマー単位における上記窒素原子含有モノマーの含有量（割合）は、特に限定されないが、アクリル系ポリマー（Ａ）の全モノマー単位（１００重量％）中、１〜３０重量％が好ましく、より好ましくは３〜２７重量％、さらに好ましくは５〜２４重量％である。上記窒素原子含有モノマーの含有量が１重量％以上であると、適度な凝集力を得やすくなり、優れた接着性や優れた耐発泡剥がれ性をより得やすくなり、好ましい。また、上記窒素原子含有モノマーの含有量が３０重量％以下であると、粘着剤層で適度な柔軟性をより得やすくなり、優れた応力緩和性及び優れた段差追従性をより得やすくなり、好ましい。
【００６６】
上記アクリル系ポリマーのモノマー単位（上記アクリル系ポリマー（Ａ）を構成するモノマー成分）としては、分子中（１分子中）にカルボキシル基を有するモノマー（「カルボキシル基含有モノマー」と称する場合がある）を実質的に含まないことが好ましい。上記カルボキシル基含有モノマーを実質的に含まないことにより、本発明の粘着テープを金属薄膜や金属酸化物薄膜（例えば、ＩＴＯなど）などの金属被着体（例えば、表面に金属面を有する被着体（特に表面に金属面を有するプラスチック被着体）、金属製被着体など）に貼り合わせた場合であっても、このような被着体を腐食しにくく、例えば、ＩＴＯフィルムなどの導電性フィルムの導電特性を低下させにくい。
【００６７】
なお、「実質的に含まない」とは、不可避的に混入する場合は除いて能動的に配合はしないことを指す。具体的には、アクリル系ポリマー（Ａ）の全モノマー単位における上記カルボキシル基含有モノマーの含有量（割合）は、アクリル系ポリマー（Ａ）の全モノマー単位（１００重量％）中、０．０５重量％未満（例えば、０〜０．０５重量％）が好ましく、より好ましくは０．０１重量％未満（例えば、０〜０．０１重量％）、さらに好ましくは０．００１重量％未満（例えば、０〜０．００１重量％）である。なお、上記カルボキシル基含有モノマーとしては、例えば、（メタ）アクリル酸、イタコン酸、マレイン酸、フマル酸、クロトン酸、イソクロトン酸などが挙げられる、また、上記カルボキシル基含有モノマーには、例えば、無水マレイン酸、無水イタコン酸などの酸無水物基含有モノマーも含まれるものとする。
【００６８】
上記アクリル系ポリマー（Ａ）における共重合性モノマーとしては、上記の窒素原子含有モノマー、水酸基含有モノマーの他に、例えば、（メタ）アクリル酸アルコキシアルキルエステル［例えば、（メタ）アクリル酸２−メトキシエチル、（メタ）アクリル酸２−エトキシエチル、（メタ）アクリル酸メトキシトリエチレングリコール、（メタ）アクリル酸３−メトキシプロピル、（メタ）アクリル酸３−エトキシプロピル、（メタ）アクリル酸４−メトキシブチル、（メタ）アクリル酸４−エトキシブチルなど］；エポキシ基含有モノマー［例えば、（メタ）アクリル酸グリシジル、（メタ）アクリル酸メチルグリシジルなど］；スルホン酸基含有モノマー［例えば、ビニルスルホン酸ナトリウムなど］；リン酸基含有モノマー；脂環式炭化水素基を有する（メタ）アクリル酸エステル［例えば、（メタ）アクリル酸シクロペンチル、（メタ）アクリル酸シクロヘキシル、（メタ）アクリル酸イソボルニルなど］；芳香族炭化水素基を有する（メタ）アクリル酸エステル［例えば、（メタ）アクリル酸フェニル、（メタ）アクリル酸フェノキシエチル、（メタ）アクリル酸ベンジルなど］；ビニルエステル類［例えば、酢酸ビニル、プロピオン酸ビニルなど］；芳香族ビニル化合物［例えば、スチレン、ビニルトルエンなど］；オレフィン類又はジエン類［例えば、エチレン、プロピレン、ブタジエン、イソプレン、イソブチレンなど］；ビニルエーテル類［例えば、ビニルアルキルエーテルなど］；塩化ビニル等が挙げられる。
【００６９】
さらに、上記アクリル系ポリマー（Ａ）における共重合性モノマーとしては、多官能性モノマーも挙げられる。多官能性モノマーは、架橋成分として作用する。上記多官能性モノマーとしては、例えば、ヘキサンジオールジ（メタ）アクリレート、ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレートなどが挙げられる。なお、多官能性モノマーは、単独で又は２種以上を組み合わせて用いられていてもよい。
【００７０】
アクリル系ポリマー（Ａ）の全モノマー単位における上記多官能性モノマーの含有量（割合）は、特に限定されないが、アクリル系ポリマー（Ａ）の全モノマー単位（１００重量％）中、０．５重量％以下（例えば、０〜０．５重量％）が好ましく、より好ましくは０〜０．３５重量％、さらに好ましくは０〜０．２重量％である。多官能性モノマーの含有量が０．５重量％以下であると、粘着剤層が適度な凝集力を有し、粘着力や段差吸収性が向上しやすく、好ましい。なお、架橋剤を使用する場合には多官能性モノマーを使用しなくてもよいが、架橋剤を使用しない場合の多官能性モノマーの含有量は、０．００１〜０．５重量％が好ましく、より好ましくは０．００１〜０．３５重量％、さらに好ましくは０．００２〜０．２重量％である。
【００７１】
アクリル系ポリマー（Ａ）の好ましい具体的な態様としては、モノマー単位として［１］上記（メタ）アクリル酸アルキルエステル（好ましくはアルキル基の炭素数が１〜１４の（メタ）アクリル酸アルキルエステル）、［２］上記水酸基含有モノマー（好ましくは水酸基含有（メタ）アクリル酸エステル）及び［３］上記窒素原子含有モノマー（好ましくはＮ−ビニル環状アミド及び（メタ）アクリルアミド類からなる群より選択される少なくとも１つのモノマー）を含むアクリル系ポリマーが挙げられる。
【００７２】
中でも、アクリル系ポリマー（Ａ）の好ましい具体的な態様としては、モノマー単位として［１］上記（メタ）アクリル酸アルキルエステル、［２］上記水酸基含有モノマー及び［３］上記窒素原子含有モノマーを含み、アクリル系ポリマー（Ａ）の全モノマー単位（１００重量％）中の、［１］上記（メタ）アクリル酸アルキルエステルの含有量が３０〜９５重量％（好ましくは３５〜９０重量％、より好ましくは４０〜８５重量％）、［２］上記水酸基含有モノマーの含有量が１〜４０重量％（好ましくは２〜３５重量％、より好ましくは３〜３０重量％）、［３］上記窒素原子含有モノマーの含有量が１〜３０重量％（好ましくは３〜２７重量％、より好ましくは５〜２４重量％）であるアクリル系ポリマーが挙げられる。ただし、アクリル系ポリマー（Ａ）は、上記具体的構成に限定されるものではない。
【００７３】
上記アクリル系ポリマー（Ａ）は、上記モノマー単位（モノマー成分）を公知乃至慣用の重合方法により重合することにより、得ることができる。上記アクリル系ポリマー（Ａ）の重合方法としては、例えば、溶液重合方法、乳化重合方法、塊状重合方法、活性エネルギー線照射による重合方法（活性エネルギー線重合方法）などが挙げられる。中でも、粘着剤層の透明性、耐水性、コストなどの点で、溶液重合方法、活性エネルギー線重合方法が好ましく、より好ましくは活性エネルギー線重合方法である。
【００７４】
上記活性エネルギー線重合（光重合）に際して照射される活性エネルギー線としては、例えば、α線、β線、γ線、中性子線、電子線などの電離性放射線や、紫外線などが挙げられ、特に紫外線が好ましい。また、活性エネルギー線の照射エネルギー、照射時間、照射方法などは特に限定されず、光重合開始剤を活性化させて、モノマー成分の反応を生じさせることができればよい。
【００７５】
上記アクリル系ポリマー（Ａ）の重合に際しては、各種の一般的な溶剤が用いられてもよい。このような溶剤としては、例えば、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類などの有機溶剤が挙げられる。なお、溶剤は、単独で又は２種以上を組み合わせて用いられてもよい。
【００７６】
また、上記アクリル系ポリマー（Ａ）の重合に際しては、重合反応の種類に応じて、熱重合開始剤や光重合開始剤（光開始剤）などの重合開始剤が用いられてもよい。なお、重合開始剤は、単独で又は２種以上を組み合わせて用いられてもよい。
【００７７】
上記光重合開始剤としては、特に限定されないが、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤等が挙げられる。なお、光重合開始剤は、単独で又は２種以上を組み合わせて用いられてもよい。
【００７８】
上記ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。上記アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−（ｔ−ブチル）ジクロロアセトフェノンなどが挙げられる。上記α−ケトール系光重合開始剤としては、例えば、２−メチル−２−ヒドロキシプロピオフェノン、１−［４−（２−ヒドロキシエチル）フェニル］−２−メチルプロパン−１−オンなどが挙げられる。上記芳香族スルホニルクロリド系光重合開始剤としては、例えば、２−ナフタレンスルホニルクロライドなどが挙げられる。上記光活性オキシム系光重合開始剤としては、例えば、１−フェニル−１，１−プロパンジオン−２−（ｏ−エトキシカルボニル）−オキシムなどが挙げられる。上記ベンゾイン系光重合開始剤としては、例えば、ベンゾインなどが挙げられる。上記ベンジル系光重合開始剤としては、例えば、ベンジルなどが挙げられる。上記ベンゾフェノン系光重合開始剤としては、例えば、ベンゾフェノン、ベンゾイル安息香酸、３，３’−ジメチル−４−メトキシベンゾフェノン、ポリビニルベンゾフェノン、α−ヒドロキシシクロヘキシルフェニルケトンなどが挙げられる。上記ケタール系光重合開始剤としては、例えば、ベンジルジメチルケタールなどが挙げられる。上記チオキサントン系光重合開始剤としては、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントンなどが挙げられる。
【００７９】
上記光重合開始剤の使用量は、特に限定されないが、例えば、アクリル系ポリマー（Ａ）の全モノマー単位（アクリル系ポリマー（Ａ）を構成するモノマー成分全量）１００重量部に対して、０．００１〜１重量部が好ましく、より好ましくは０．０１〜０．５０重量部である。
【００８０】
また、上記熱重合開始剤としては、特に限定されないが、例えば、アゾ系重合開始剤、過酸化物系重合開始剤（例えば、ジベンゾイルペルオキシド、ｔｅｒｔ−ブチルペルマレエートなど）、レドックス系重合開始剤などが挙げられる。中でも、特開２００２−６９４１１号公報に開示されたアゾ系重合開始剤が好ましい。上記アゾ系重合開始剤としては、２，２’−アゾビスイソブチロニトリル（以下、「ＡＩＢＮ」と称する場合がある）、２，２’−アゾビス−２−メチルブチロニトリル（以下、「ＡＭＢＮ」と称する場合がある）、２，２’−アゾビス（２−メチルプロピオン酸）ジメチル、４，４’−アゾビス−４−シアノバレリアン酸などが挙げられる。
【００８１】
上記熱重合開始剤の使用量は、特に限定されないが、例えば、上記アゾ系重合開始剤の場合、アクリル系ポリマー（Ａ）の全モノマー単位（アクリル系ポリマー（Ａ）を構成するモノマー成分全量）１００重量部に対して、０．０５〜０．５重量部が好ましく、より好ましくは０．１〜０．３重量部である。
【００８２】
（アクリル系ポリマーＢ）
本発明の粘着剤層は、上記アクリル系ポリマー（Ａ）とともに、重量平均分子量が１０００〜３００００であるアクリル系ポリマー（Ｂ）を含有することが好ましい。アクリル系ポリマー（Ｂ）を含有していると、粘着テープにおける界面における被着体への接着性が向上するので、ガラス板に対する１８０°引きはがし接着力及びアクリル板に対する１８０°引きはがし接着力を大きくして、強接着性を得やすくなり、また優れた耐発泡剥がれ性を得やすくなる。なお、本明細書では、「重量平均分子量が１０００〜３００００であるアクリル系ポリマー（Ｂ）」を単に「アクリル系ポリマー（Ｂ）」と称する場合がある。
【００８３】
上記アクリル系ポリマー（Ｂ）としては、分子内に環状構造を有する（メタ）アクリル酸エステルを必須のモノマー成分として構成されたアクリル系ポリマーが好ましく挙げられ、分子内に環状構造を有する（メタ）アクリル酸エステル及び直鎖又は分岐鎖状のアルキル基を有する（メタ）アクリル酸アルキルエステルを必須のモノマー成分として構成されたアクリル系ポリマーがより好ましく挙げられる。すなわち、上記アクリル系ポリマー（Ｂ）としては、モノマー単位として分子内に環状構造を有する（メタ）アクリル酸エステルを含むアクリル系ポリマーが好ましく挙げられ、モノマー単位として分子内に環状構造を有する（メタ）アクリル酸エステル及び直鎖又は分岐鎖状のアルキル基を有する（メタ）アクリル酸アルキルエステルを含むアクリル系ポリマーがより好ましく挙げられる。
【００８４】
上記分子内（１分子内）に環状構造を有する（メタ）アクリル酸エステル（以下、「環含有（メタ）アクリル酸エステル」と称する場合がある）の環状構造（環）は、芳香族性環、非芳香族性環のいずれであってもよく、特に限定されない。上記芳香族性環としては、例えば、芳香族性炭素環［例えば、ベンゼン環等の単環炭素環や、ナフタレン環等の縮合炭素環など］、各種の芳香族性複素環などが挙げられる。上記非芳香族性環としては、例えば、非芳香族性脂肪族環（非芳香族性脂環式環）［例えば、シクロペンタン環、シクロヘキサン環、シクロヘプタン環、シクロオクタン環などのシクロアルカン環；シクロヘキセン環などのシクロアルケン環等］、非芳香族性橋かけ環［例えば、ピナン、ピネン、ボルナン、ノルボルナン、ノルボルネンなどにおける二環式炭化水素環；アダマンタンなどにおける三環以上の脂肪族炭化水素環（橋かけ式炭化水素環）等］、非芳香族性複素環［例えば、エポキシ環、オキソラン環、オキセタン環等］などが挙げられる。
【００８５】
上記三環以上の脂肪族炭化水素環（三環以上の橋かけ式炭化水素環）としては、例えば、下記式（２ａ）で表されるジシクロペンタニル基、下記式（２ｂ）で表されるジシクロペンテニル基、下記式（２ｃ）で表されるアダマンチル基、下記式（２ｄ）で表されるトリシクロペンタニル基、下記式（２ｅ）で表されるトリシクロペンテニル基等が挙げられる。
【化２】
0005860297.tif 000003
【００８６】
すなわち、上記環含有（メタ）アクリル酸エステルとしては、例えば、（メタ）アクリル酸シクロペンチル、（メタ）アクリル酸シクロヘキシル、（メタ）アクリル酸シクロヘプチル、（メタ）アクリル酸シクロオクチルなどの（メタ）アクリル酸シクロアルキルエステル；（メタ）アクリル酸イソボルニルなどの二環式の脂肪族炭化水素環を有する（メタ）アクリル酸エステル；ジシクロペンタニル（メタ）アクリレート、ジシクロペンタニルオキシエチル（メタ）アクリレート、トリシクロペンタニル（メタ）アクリレート、１−アダマンチル（メタ）アクリレート、２−メチル−２−アダマンチル（メタ）アクリレート、２−エチル−２−アダマンチル（メタ）アクリレートなどの三環以上の脂肪族炭化水素環を有する（メタ）アクリル酸エステル；（メタ）アクリル酸フェニル等の（メタ）アクリル酸アリールエステル、（メタ）アクリル酸フェノキシエチル等の（メタ）アクリル酸アリールオキシアルキルエステル、（メタ）アクリル酸ベンジル等の（メタ）アクリル酸アリールアルキルエステルなどの芳香族性環を有する（メタ）アクリル酸エステル等が挙げられる。中でも、上記環含有（メタ）アクリル酸エステルとしては、特に、非芳香族性環含有（メタ）アクリル酸エステルが好ましく、より好ましくはアクリル酸シクロヘキシル（ＣＨＡ）、メタクリル酸シクロヘキシル（ＣＨＭＡ）、アクリル酸ジシクロペンタニル（ＤＣＰＡ）、メタクリル酸ジシクロペンタニル（ＤＣＰＭＡ）であり、さらに好ましくはアクリル酸ジシクロペンタニル（ＤＣＰＡ）、メタクリル酸ジシクロペンタニル（ＤＣＰＭＡ）である。なお、環含有（メタ）アクリル酸エステルは、単独で又は２種以上を組み合わせて用いられてもよい。
【００８７】
上記非芳香族性環含有（メタ）アクリル酸エステルの中でも、三環以上の脂肪族炭化水素環（特に、三環以上の橋かけ式炭化水素環）を有する（メタ）アクリル酸エステルを使用した場合、特に、重合阻害を起こしにくい点で好ましい。また、不飽和結合を有しない上記式（２ａ）で表されるジシクロペンタニル基、上記式（２ｃ）で表されるアダマンチル基、上記式（２ｄ）で表されるトリシクロペンタニル基を有する（メタ）アクリル酸エステルを使用した場合には、耐発泡剥がれ性をより高めることができ、さらに、ポリエチレンやポリプロプレンなどの低極性の被着体に対する接着性を顕著に向上させることができる。
【００８８】
アクリル系ポリマー（Ｂ）の全モノマー単位（アクリル系ポリマー（Ｂ）を構成するモノマー成分全量）における上記環含有（メタ）アクリル酸エステルの含有量（割合）は、特に限定されないが、アクリル系ポリマー（Ｂ）の全モノマー単位（１００重量％）中（アクリル系ポリマー（Ｂ）を構成するモノマー成分全量（１００重量％）中）、１０〜９０重量％が好ましく、より好ましくは２０〜８０重量％である。上記環含有（メタ）アクリル酸エステルの含有量を１０重量％以上であると、耐発泡剥がれ性が向上しやすくなり、好ましい。また、含有量を９０重量％以下であると、粘着剤層が適度な柔軟性を有し、粘着力や段差吸収性などが向上しやすくなり、好ましい。
【００８９】
また、アクリル系ポリマー（Ｂ）のモノマー単位としての上記直鎖又は分岐鎖状のアルキル基を有する（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどのアルキル基の炭素数が１〜２０の（メタ）アクリル酸アルキルエステル等が挙げられる。中でも、アクリル系ポリマー（Ａ）との相溶性が良好となる点で、メタクリル酸メチル（ＭＭＡ）が好ましい。なお、上記の（メタ）アクリル酸アルキルエステルは、単独で又は２種以上を組み合わせて用いられてもよい。
【００９０】
アクリル系ポリマー（Ｂ）の全モノマー単位（アクリル系ポリマー（Ｂ）を構成するモノマー成分全量）における上記直鎖又は分岐鎖状のアルキル基を有する（メタ）アクリル酸アルキルエステルの含有量（割合）は、特に限定されないが、耐発泡剥がれ性の点で、アクリル系ポリマー（Ｂ）の全モノマー単位（１００重量％）中（アクリル系ポリマー（Ｂ）を構成するモノマー成分全量（１００重量％）中）、１０〜９０重量％が好ましく、より好ましくは２０〜８０重量％、さらに好ましくは２０〜６０重量％である。含有量が１０重量％以上であると、特に、アクリル樹脂やポリカーボネート製の被着体に対する粘着力が向上しやすくなり、好ましい。
【００９１】
アクリル系モノマー（Ｂ）のモノマー単位としては、上記環含有（メタ）アクリル酸エステル及び直鎖又は分岐鎖状のアルキル基を有する（メタ）アクリル酸アルキルエステルの他にも、これらのモノマーと共重合が可能なモノマー（共重合性モノマー）が含まれていてもよい。なお、アクリル系ポリマー（Ｂ）の全モノマー単位（アクリル系ポリマー（Ｂ）を構成するモノマー成分全量）における上記共重合性モノマーの含有量（割合）は、特に限定されないが、アクリル系ポリマー（Ｂ）の全モノマー単位（１００重量％）中（アクリル系ポリマー（Ｂ）を構成するモノマー成分全量（１００重量％）中）、４９．９重量％以下（例えば、０〜４９．９重量％）が好ましく、より好ましくは３０重量％以下である。また、共重合性モノマーは、単独で又は２種以上を組み合わせて用いられてもよい。
【００９２】
アクリル系モノマー（Ｂ）のモノマー単位としての上記共重合性モノマー（アクリル系ポリマー（Ｂ）を構成する上記共重合性モノマー）としては、例えば、（メタ）アクリル酸アルコキシアルキルエステル［例えば、（メタ）アクリル酸２−メトキシエチル、（メタ）アクリル酸２−エトキシエチル、（メタ）アクリル酸メトキシトリエチレングリコール、（メタ）アクリル酸３−メトキシプロピル、（メタ）アクリル酸３−エトキシプロピル、（メタ）アクリル酸４−メトキシブチル、（メタ）アクリル酸４−エトキシブチルなど］；カルボキシル基含有モノマー［例えば、（メタ）アクリル酸、イタコン酸、マレイン酸、フマル酸、クロトン酸、イソクロトン酸など、さらに、無水マレイン酸などの酸無水物基含有モノマーも含む］；ヒドロキシル基（水酸基）含有モノマー［例えば、（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル等の（メタ）アクリル酸ヒドロキシアルキル、ビニルアルコール、アリルアルコールなど］；アミド基含有モノマー［例えば、（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ−ヒドロキシエチル（メタ）アクリルアミドなど］；アミノ基含有モノマー［例えば、（メタ）アクリル酸アミノエチル、（メタ）アクリル酸ジメチルアミノエチル、（メタ）アクリル酸ｔ−ブチルアミノエチルなど］；シアノ基含有モノマー［例えば、アクリロニトリル、メタクリロニトリルなど］；スルホン酸基含有モノマー［例えば、ビニルスルホン酸ナトリウムなど］；リン酸基含有モノマー［例えば、２−ヒドロキシエチルアクリロイルフォスフェートなど］；イソシアネート基含有モノマー［例えば、２−メタクリロイルオキシエチルイソシアネートなど］、イミド基含有モノマー［シクロヘキシルマレイミド、イソプロピルマレイミドなど］等が挙げられる。
【００９３】
上記のように、アクリル系ポリマー（Ｂ）は、モノマー単位として分子内に環状構造を有する（メタ）アクリル酸エステル及び直鎖又は分岐鎖状のアルキル基を有する（メタ）アクリル酸アルキルエステルを含むアクリル系ポリマーであることが好ましい。中でも、モノマー単位として、環含有（メタ）アクリル酸エステル、及び、上記の直鎖又は分岐鎖状のアルキル基を有する（メタ）アクリル酸アルキルエステルを含むアクリル系ポリマーであることが好ましい。上記のモノマー単位として環含有（メタ）アクリル酸エステル及び直鎖又は分岐鎖状のアルキル基を有する（メタ）アクリル酸アルキルエステルを含むアクリル系ポリマーにおいて、アクリル系ポリマー（Ｂ）の全モノマー単位中の、環含有（メタ）アクリル酸エステルは、特に限定されないが、１０〜９０重量％が好ましく、より好ましくは２０〜８０重量％である。また、直鎖又は分岐鎖状のアルキル基を有する（メタ）アクリル酸アルキルエステルの含有量は、特に限定されないが、１０〜９０重量％が好ましく、より好ましくは２０〜８０重量％、さらに好ましくは２０〜６０重量％である。
【００９４】
さらに、アクリル系ポリマー（Ｂ）の特に好ましい具体的構成としては、モノマー単位として［１］アクリル酸ジシクロペンタニル、メタクリル酸ジシクロペンタニル、アクリル酸シクロヘキシル、及びメタクリル酸シクロヘキシルからなる群より選ばれた少なくとも１種のモノマー、ならびに［２］メタクリル酸メチルを含むアクリル系ポリマーが挙げられる。上記の特に好ましい具体的構成のアクリル系ポリマー（Ｂ）における、アクリル系ポリマー（Ｂ）の全モノマー単位中の、［１］アクリル酸ジシクロペンタニル、メタクリル酸ジシクロペンタニル、アクリル酸シクロヘキシル、及びメタクリル酸シクロヘキシルの含有量（２種以上を含む場合はこれらの合計量）は３０〜７０重量％、［２］メタクリル酸メチルの含有量は３０〜７０重量％であることが好ましい。ただし、上記アクリル系ポリマー（Ｂ）は、上記具体的構成に限定されるものではない。
【００９５】
アクリル系ポリマー（Ｂ）は、上記モノマー成分を公知乃至慣用の重合方法により重合することにより得ることができる。上記アクリル系ポリマー（Ｂ）の重合方法としては、例えば、溶液重合方法、乳化重合方法、塊状重合方法、活性エネルギー線照射による重合方法（活性エネルギー線重合方法）などが挙げられる。中でも、塊状重合方法、溶液重合方法が好ましく、より好ましくは溶液重合方法である。
【００９６】
アクリル系ポリマー（Ｂ）の重合に際しては、各種の一般的な溶剤が用いられてもよい。上記溶剤としては、例えば、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類などの有機溶剤が挙げられる。なお、このような溶剤は、単独で又は２種以上を組み合わせて用いられてもよい。
【００９７】
さらに、アクリル系ポリマー（Ｂ）の重合に際しては、公知乃至慣用の重合開始剤（例えば、熱重合開始剤や光重合開始剤など）が使用されてもよい。なお、重合開始剤は、単独で又は２種以上を組み合わせて用いられてもよい。
【００９８】
熱重合開始剤としては、例えば、２，２´−アゾビスイソブチロニトリル（ＡＩＢＮ）、２，２´−アゾビス−２−メチルブチロニトリル（ＡＭＢＮ）、２，２´−アゾビス（２−メチルプロピオン酸）ジメチル、４，４´−アゾビス−４−シアノバレリアン酸、２，２´−アゾビス（４−メトキシ−２，４−ジメチルバレロニトリル）、２，２´−アゾビス（２，４−ジメチルバレロニトリル）、１，１´−アゾビス（シクロヘキサン−１−カルボニトリル）、２，２´−アゾビス（２，４，４−トリメチルペンタン）等のアゾ系開始剤；ベンゾイルパーオキサイド、ｔ−ブチルハイドロパーオキサイド、ジ−ｔ−ブチルパーオキサイド、ｔ−ブチルパーオキシベンゾエート、ジクミルパーオキサイド、１，１−ビス（ｔ−ブチルパーオキシ）−３，３，５−トリメチルシクロヘキサン、１，１−ビス（ｔ−ブチルパーオキシ）シクロドデカン等の過酸化物系開始剤などが挙げられる。なお、溶液重合を行う場合には、油溶性の重合開始剤を使用することが好ましい。また、熱重合開始剤は、単独で又は２種以上を組み合わせて用いられてもよい。
【００９９】
上記熱重合開始剤の使用量としては、特に限定されないが、例えば、アクリル系ポリマー（Ｂ）の全モノマー単位（アクリル系ポリマー（Ｂ）を構成するモノマー成分全量）１００重量部に対して、０．１〜１５重量部である。
【０１００】
また、上記光重合開始剤としては、特に限定されないが、例えば、上記で挙げられたアクリル系ポリマー（Ａ）の重合に際して用いられる光重合開始剤と同じ光重合開始剤が挙げられる。上記光重合開始剤の使用量は、特に限定されず、適宜選択される。
【０１０１】
上記アクリル系ポリマー（Ｂ）の重合に際しては、分子量を調整するため（具体的には、重量平均分子量を１０００〜３００００に調整するため）に、連鎖移動剤が使用されてもよい。上記連鎖移動剤としては、例えば、２−メルカプトエタノール、α−チオグリセロール、２，３−ジメルカプト−１−プロパノール、オクチルメルカプタン、ｔ−ノニルメルカプタン、ドデシルメルカプタン（ラウリルメルカプタン）、ｔ−ドデシルメルカプタン、グリシジルメルカプタン、チオグリコール酸、チオグリコール酸メチル、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸イソオクチル、チオグリコール酸デシル、チオグリコール酸ドデシル、エチレングリコールのチオグリコール酸エステル、ネオペンチルグリコールのチオグリコール酸エステル、ペンタエリスリトールのチオグリコール酸エステル、α−メチルスチレンダイマーなどが挙げられる。中でも、加湿によるアクリル系粘着テープの白化を抑制する観点から、α−チオグリセロール、チオグリコール酸メチルが好ましく、α−チオグリセロールが特に好ましい。なお、連鎖移動剤は、単独で又は２種以上を組み合わせて用いられてもよい。
【０１０２】
上記連鎖移動剤の含有量（使用量）は、特に限定されないが、アクリル系ポリマー（Ｂ）の全モノマー単位（アクリル系ポリマー（Ｂ）を構成するモノマー成分全量）１００重量部に対して、０．１〜２０重量部が好ましく、より好ましくは０．２〜１５重量部、さらに好ましくは０．３〜１０重量部である。連鎖移動剤の含有量（使用量）を上記範囲とすることにより、重量平均分子量が１０００〜３００００に制御されたアクリル系ポリマーを容易に得ることができる。
【０１０３】
上記アクリル系ポリマー（Ｂ）の重量平均分子量（Ｍｗ）は、１０００〜３００００であり、好ましくは１０００〜２００００、より好ましくは１５００〜１００００、さらに好ましくは２０００〜８０００である。アクリル系ポリマー（Ｂ）の重量平均分子量が１０００以上であるので、粘着力や保持特性が向上し、耐発泡剥がれ性が向上する。一方、アクリル系ポリマー（Ｂ）の重量平均分子量を３００００以下であるので、粘着力を高くしやすく、耐発泡剥がれ性が向上する。
【０１０４】
上記アクリル系ポリマー（Ｂ）の重量平均分子量（Ｍｗ）は、ＧＰＣ法によりポリスチレン換算して求めることができる。例えば、東ソー株式会社製の高速ＧＰＣ装置「ＨＰＬＣ−８１２０ＧＰＣ」を用いて、下記の条件により測定することができる。
カラム：ＴＳＫｇｅｌ  ＳｕｐｅｒＨＺＭ−Ｈ／ＨＺ４０００／ＨＺ３０００／ＨＺ２０００
溶媒：テトラヒドロフラン
流速：０．６ｍｌ／分
【０１０５】
上記アクリル系ポリマー（Ｂ）のガラス転移温度（Ｔｇ）は、特に限定されないが、２０〜３００℃が好ましく、より好ましくは３０〜３００℃、より好ましくは４０〜３００℃である。アクリル系ポリマー（Ｂ）のガラス転移温度を２０℃以上であると、耐発泡剥がれ性が向上しやすく、好ましい。また、アクリル系ポリマー（Ｂ）のガラス転移温度が３００℃以下であると、アクリル系粘着剤層が適度な柔軟性を有し、良好な粘着力や良好な段差吸収性が得やすくなり、優れた接着信頼性を得やすくなるので、好ましい。
【０１０６】
上記アクリル系ポリマー（Ｂ）のガラス転移温度（Ｔｇ）は、下記式で表されるガラス転移温度（理論値）である。
１／Ｔｇ  ＝  Ｗ1／Ｔｇ1＋Ｗ2／Ｔｇ2＋・・・＋Ｗn／Ｔｇn
上記式中、Ｔｇはアクリル系ポリマー（Ｂ）のガラス転移温度（単位：Ｋ）、Ｔｇiはモノマーｉがホモポリマーを形成した際のガラス転移温度（単位：Ｋ）、Ｗiはモノマーｉのモノマー成分全中の重量分率を表す（ｉ＝１、２、・・・・ｎ）。
上記アクリル系ポリマー（Ｂ）を構成するモノマーのホモポリマーのＴｇとしては、下記の表１記載の値を採用できる。また、表１に記載のないモノマーのホモポリマーのＴｇとしては、「Ｐｏｌｙｍｅｒ  Ｈａｎｄｂｏｏｋ」（第３版、Ｊｏｈｎ  Ｗｉｌｅｙ  ＆  Ｓｏｎｓ，Ｉｎｃ、１９８９年）に記載の数値を採用できる。さらに、上記文献にも記載されていないモノマーのホモポリマーのＴｇとしては、上述の測定方法により得られる値（粘弾性試験によるｔａｎδのピークトップ温度）を採用できる。
【０１０７】
【表１】
0005860297.tif 000004
なお、表１における「ＤＣＰＭＡ／ＭＭＡ＝６０／４０」のコポリマーは、ＤＣＰＭＡ６０重量部とＭＭＡ４０重量部のコポリマーを意味する。
【０１０８】
本発明の粘着剤層におけるアクリル系ポリマー（Ｂ）の含有量は、特に限定されないが、上記アクリル系ポリマー（Ａ）１００重量部に対して、１〜３０重量部が好ましく、より好ましくは２〜２０重量部であり、さらに好ましくは２〜１０重量部である。すなわち、本発明の粘着剤層におけるアクリル系ポリマー（Ｂ）の含有量は、特に限定されないが、上記アクリル系ポリマー（Ａ）の全モノマー単位１００重量部に対して、１〜３０重量部が好ましく、より好ましくは２〜２０重量部であり、さらに好ましくは２〜１０重量部である。例えば、本発明の粘着剤層がモノマー混合物又はその部分重合物を必須成分とするアクリル系粘着剤組成物により形成されている場合、該アクリル系粘着剤組成物におけるアクリル系ポリマー（Ｂ）の含有量は、特に限定されないが、上記モノマー混合物１００重量部に対して、１〜３０重量部が好ましく、より好ましくは２〜２０重量部であり、さらに好ましくは２〜１０重量部である。アクリル系ポリマー（Ｂ）の含有量が１重量部以上であると、優れた接着性及び優れた耐発泡剥がれ性が得やすくなり、好ましい。また、アクリル系ポリマー（Ｂ）の含有量が３０重量部以下であると、優れた透明性と接着信頼性が得やすくなり、好ましい。
【０１０９】
本発明の粘着剤層を形成する上記アクリル系粘着剤組成物には、必要に応じて、架橋剤、架橋促進剤、シランカップリング剤、粘着付与樹脂（ロジン誘導体、ポリテルペン樹脂、石油樹脂、油溶性フェノールなど）、老化防止剤、充填剤、着色剤（顔料や染料など）、紫外線吸収剤、酸化防止剤、連鎖移動剤、可塑剤、軟化剤、界面活性剤、帯電防止剤などの公知の添加剤が、本発明の特性を損なわない範囲で含まれていてもよい。なお。このような添加剤は、単独で又は２種以上を組み合わせて用いられてもよい。
【０１１０】
上記アクリル系粘着剤組成物に架橋剤が含まれていると、本発明の粘着剤層におけるアクリル系ポリマー（特に、アクリル系ポリマー（Ａ））を架橋して、ゲル分率のコントロールを容易に大きくすることができるので、耐発泡剥がれ性を向上させやすくなる。上記架橋剤としては、例えば、イソシアネート系架橋剤、エポキシ系架橋剤、メラミン系架橋剤、過酸化物系架橋剤の他、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、耐発泡剥がれ性向上の点で、イソシアネート系架橋剤、エポキシ系架橋剤が好ましく、より好ましくはイソシアネート系架橋剤である。なお、架橋剤は、単独で又は２種以上を組み合わせて用いられてもよい。
【０１１１】
上記イソシアネート系架橋剤（多官能イソシアネート化合物）としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類；２，４−トリレンジイソシアネート、２，６−トリレンジイソシアネート、４，４´−ジフェニルメタンジイソシアネート、キシリレンジイソシアネートなどの芳香族ポリイソシアネート類などが挙げられる。また、上記イソシアネート系架橋剤としては、例えば、トリメチロールプロパン／トリレンジイソシアネート付加物［日本ポリウレタン工業（株）製、商品名「コロネートＬ」］、トリメチロールプロパン／ヘキサメチレンジイソシアネート付加物［日本ポリウレタン工業（株）製、商品名「コロネートＨＬ」］、トリメチロールプロパン／キシリレンジイソシアネート付加物［三井化学（株）製、商品名「タケネートＤ−１１０Ｎ」］などの市販品も挙げられる。
【０１１２】
上記エポキシ系架橋剤（多官能エポキシ化合物）としては、例えば、Ｎ，Ｎ，Ｎ′，Ｎ′−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。また、上記エポキシ系架橋剤としては、例えば、三菱ガス化学（株）製、商品名「テトラッドＣ」などの市販品も挙げられる。
【０１１３】
上記アクリル系粘着剤組成物における架橋剤の含有量としては、特に限定されないが、アクリル系ポリマー（Ａ）１００重量部に対して、０．００１〜１０重量部が好ましく、より好ましくは０．０１〜５重量部である。架橋剤の含有量が０．００１重量部以上であると、耐発泡剥がれ性が向上しやすくなり、好ましい。一方、架橋剤の含有量が１０重量部以下であると、粘着剤層が適度な柔軟性を有し、粘着力が向上しやすくなるので、好ましい。
【０１１４】
上記アクリル系粘着剤組成物に、シランカップリング剤が含まれていると、ガラスに対する優れた接着性（特に、高温高湿でのガラスに対する優れた接着信頼性）が得やすくなり好ましい。上記シランカップリング剤としては、特に限定されないが、γ−グリシドキシプロピルトリメトキシシラン、γ−グリシドキシプロピルトリエトキシシラン、γ−アミノプロピルトリメトキシシラン、Ｎ−フェニル−アミノプロピルトリメトキシシランなどが挙げられる。中でも、γ−グリシドキシプロピルトリメトキシシランが好ましい。さらに、上記シランカップリング剤としては、例えば、商品名「ＫＢＭ−４０３」（信越化学工業（株）製）などの市販品も挙げられる。なお、シランカップリング剤は、単独で又は２種以上を組み合わせて用いられてもよい。
【０１１５】
上記アクリル系粘着剤組成物における上記シランカップリング剤の含有量は、特に限定されないが、ガラスに対する接着信頼性向上の点から、アクリル系ポリマー（Ａ）１００重量部に対して、０．０１〜１重量部が好ましく、より好ましくは０．０３〜０．５重量部である。
【０１１６】
上記アクリル系粘着剤組成物の作製方法としては、特に限定されない。例えば、モノマー混合物又はその部分重合物を必須成分とするアクリル系粘着剤組成物は、アクリル系ポリマー（Ａ）を形成するモノマー混合物又はその部分重合物に、アクリル系ポリマー（Ｂ）や添加剤などを必要に応じて添加して、混合することにより、作製される。
【０１１７】
本発明の粘着剤層の作製方法としては、特に限定されないが、例えば、上記アクリル系粘着剤組成物を基材又は剥離ライナー上に塗布（塗工）し、必要に応じて、乾燥及び／又は硬化させることが挙げられる。
【０１１８】
なお、上記アクリル系粘着剤組成物の塗布（塗工）には、公知のコーティング法が用いられてもよい。例えば、グラビヤロールコーター、リバースロールコーター、キスロールコーター、ディップロールコーター、バーコーター、ナイフコーター、スプレーコーター、コンマコーター、ダイレクトコーターなどコーターが用いられてもよい。
【０１１９】
（他の層）
本発明の粘着テープは、上記の本発明の粘着剤層の他に、他の層を有していてもよい。他の層としては、例えば、他の粘着剤層（上記の本発明の粘着剤層以外の粘着剤層）、中間層、下塗り層などが挙げられる。なお、本発明の粘着テープは、他の層を２層以上有していてもよい。
【０１２０】
（基材）
本発明の粘着テープが基材付き粘着テープである場合の基材としては、特に限定されないが、例えば、プラスチックフィルム、反射防止（ＡＲ）フィルム、偏光板、位相差板などの各種光学フィルムが挙げられる。上記プラスチックフィルムなどの素材としては、例えば、ポリエチレンテレフタレート（ＰＥＴ）等のポリエステル系樹脂、ポリメチルメタクリレート（ＰＭＭＡ）等のアクリル系樹脂、ポリカーボネート、トリアセチルセルロース（ＴＡＣ）、ポリサルフォン、ポリアリレート、ポリイミド、ポリ塩化ビニル、ポリ酢酸ビニル、ポリエチレン、ポリプロピレン、エチレン−プロピレン共重合体、商品名「アートン（環状オレフィン系ポリマー、ＪＳＲ株式会社製）」、商品名「ゼオノア（環状オレフィン系ポリマー、日本ゼオン株式会社製）」等の環状オレフィン系ポリマーなどのプラスチック材料が挙げられる。なお、これらのプラスチック材料は、単独で又は２種以上を組み合わせて用いられてもよい。また、上記の「基材」とは、粘着シートを被着体に貼付する際には、粘着剤層とともに被着体に貼付される部分である。粘着シートの使用時（貼付時）に剥離されるセパレータ（剥離ライナー）は「基材」には含まない。
【０１２１】
上記基材は、透明であることが好ましい。上記基材の可視光波長領域における全光線透過率（ＪＩＳ  Ｋ７３６１−１に準じる）は、特に限定されないが、８５％以上が好ましく、より好ましくは８８％以上である。また、上記基材のヘイズ（ＪＩＳ  Ｋ７１３６に準じる）は、特に限定されないが、１．５％以下が好ましく、より好ましくは１．０％以下である。このような透明な基材としては、例えば、ＰＥＴフィルムや、商品名「アートン」、商品名「ゼオノア」などの無配向フィルムなどが挙げられる。
【０１２２】
上記基材の厚みは、特に限定されないが、例えば、１２〜５００μｍが好ましい。なお、上記基材は単層および複層のいずれの形態を有していてもよい。また、上記基材の表面には、例えば、コロナ放電処理、プラズマ処理等の物理的処理、下塗り処理等の化学的処理などの公知慣用の表面処理が適宜施されていてもよい。
【０１２３】
（セパレータ）
本発明の粘着テープは、使用時までは粘着面にセパレータ（剥離ライナー）が設けられていてもよい。なお、本発明の粘着テープが両面粘着シートである場合、各粘着面は、２枚のセパレータによりそれぞれ保護されていてもよいし、両面が剥離面となっているセパレータ１枚により、ロール状に巻回される形態で保護されていてもよい。セパレータは粘着剤層の保護材として用いられ、被着体に貼付する際に剥がされる。また、本発明の粘着テープが基材レス粘着シートの場合、セパレータは粘着剤層の支持体としての役割も担う。なお、セパレータは必ずしも設けられなくてもよい。
【０１２４】
上記セパレータとしては、慣用の剥離紙などを使用でき、特に限定されない。例えば、剥離処理層を有する基材、フッ素ポリマーからなる低接着性基材や無極性ポリマーからなる低接着性基材などが挙げられる。上記剥離処理層を有する基材としては、例えば、シリコーン系、長鎖アルキル系、フッ素系、硫化モリブデン等の剥離処理剤により表面処理されたプラスチックフィルムや紙等が挙げられる。上記フッ素ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体等が挙げられる。また、上記無極性ポリマーとしては、例えば、オレフィン系樹脂（例えば、ポリエチレン、ポリプロピレンなど）等が挙げられる。なお、セパレータは公知乃至慣用の方法により形成することができる。また、セパレータの厚さ等も特に限定されない。
【０１２５】
（本発明の粘着テープ）
本発明の粘着テープは、特に限定されないが、公知乃至慣用の製造方法に従って製造されることが好ましい。例えば、本発明の粘着テープが基材レス粘着テープである場合には、セパレータ上に上記の方法により本発明の粘着剤層を形成することにより得られる。また、本発明の粘着テープが基材付き粘着テープである場合には、本発明の粘着剤層を基材の表面に直接形成することにより得てもよいし（直写法）、いったんセパレータ上に本発明の粘着剤層を形成した後、基材に転写する（貼り合わせる）ことにより、基材上に本発明の粘着剤層を設けることにより得てもよい（転写法）。
【０１２６】
本発明の粘着テープは、本発明の粘着剤層を有するので、接着性及び耐発泡剥がれ性に優れる。さらに、応力緩和性に優れ、段差追従性に優れる。このため、接着信頼性、特に高温時の接着信頼性に優れる。
【０１２７】
このため、本発明の粘着テープは、高温時に界面での発泡の生じやすい被着体に対して有用に用いられる。例えば、ポリメタクリル酸メチル樹脂（ＰＭＭＡ）は、未反応モノマーを含むことがあり、高温時に異物による発泡が生じやすい。また、ポリカーボネート（ＰＣ）は、高温時に水と二酸化炭素のアウトガスを生じやすい。本発明の粘着テープは、耐発泡剥がれ性に優れるので、このような樹脂を含むプラスチック被着体に対しても有用に用いられる。
【０１２８】
また、本発明の粘着テープは、線膨張係数の小さい被着体に加えて、線膨張係数の大きい被着体に対しても、有用に用いられる。なお、上記線膨張係数の小さい被着体としては、特に限定されないが、例えば、ガラス板（線膨張係数：０．３×１０-5〜０．８×１０-5／℃）、ポリエチレンテレフタレート基材（ＰＥＴフィルム、線膨張係数：１．５×１０-5〜２×１０-5／℃）などが挙げられる。また、上記線膨張係数の大きい被着体としては、特に限定されないが、例えば、線膨張係数の大きい樹脂基材が挙げられ、より具体的には、ポリカーボネート樹脂基材（ＰＣ、線膨張係数：７×１０-5〜８×１０-5／℃）、ポリメタクリル酸メチル樹脂基材（ＰＭＭＡ、線膨張係数：７×１０-5〜８×１０-5／℃）、シクロオレフィンポリマー基材（ＣＯＰ、線膨張係数：６×１０-5〜７×１０-5／℃）、商品名「ゼオノア」（日本ゼオン株式会社製）、商品名「アートン」（ＪＳＲ株式会社製）などが挙げられる。
【０１２９】
本発明の粘着テープは、線膨張係数の小さい被着体と線膨張係数の大きい被着体との貼り合わせに有用に用いられる。具体的には、本発明の粘着テープは、ガラス被着体（例えば、ガラス板、化学強化ガラス、ガラスレンズなど）と上記の線膨張係数の大きい樹脂基材との貼り合わせに好ましく用いられる。
【０１３０】
このように、本発明の粘着テープは、ガラス被着体とプラスチック被着体との貼り合わせに有用に用いられる。なお、プラスチック被着体は、表面にＩＴＯ（インジウムとすずの酸化物）層を有するプラスチックフィルムのような光学フィルムであってもよい。
【０１３１】
さらに、本発明の粘着テープは、表面が平滑な被着体に加えて、表面に段差を有する被着体に対しても、有用に用いられる。特に、本発明の粘着テープは、ガラス被着体及び上記の線膨張係数の大きい樹脂基材のうち少なくとも一方が表面に段差を有していても、ガラス被着体と上記の線膨張係数の大きい樹脂基材との貼り合わせに有用に用いられる。
【０１３２】
本発明の粘着テープは、携帯電子機器の製造用途に好ましく用いられる。上記携帯電子機器としては、例えば、携帯電話、ＰＨＳ、スマートフォン、タブレット（タブレット型コンピューター）、モバイルコンピューター（モバイルＰＣ）、携帯情報端末（ＰＤＡ）、電子手帳、携帯型テレビや携帯型ラジオなどの携帯型放送受信機 、携帯型ゲーム機、ポータブルオーディオプレーヤー、ポータブルＤＶＤプレーヤー、デジタルカメラなどのカメラ、カムコーダ型のビデオカメラなどが挙げられる。
【０１３３】
本発明の粘着テープは、例えば、携帯電子機器を構成する部材やモジュール同士の貼り付けや、携帯電子機器を構成する部材やモジュールの筐体への固定などに好ましく用いられる。より具体的には、カバーガラスやレンズ（特にガラスレンズ）とタッチパネルやタッチセンサーとの貼り合わせ、カバーガラスやレンズ（特にガラスレンズ）の筐体への固定、ディスプレイパネルの筐体への固定、シート状キーボードやタッチパネルなどの入力装置の筐体への固定、情報表示部の保護パネルと筐体との貼り合わせ、筐体同士の貼り合わせ、筐体と装飾用シートとの貼り合わせ、携帯電子機器を構成する各種部材やモジュールの固定や貼り合わせなどが挙げられる。なお、本明細書において、ディスプレイパネルとは、レンズ（特にガラスレンズ）及びタッチパネルにより少なくとも構成される構造物をいう。また、本明細書におけるレンズは、光の屈折作用を示す透明体及び光の屈折作用のない透明体の両方を含む概念である。つまり、本明細書におけるレンズには、屈折作用がない単なる窓パネルも含まれる。
【０１３４】
さらに、本発明の粘着テープは、光学用途に好ましく用いられる。すなわち、本発明の粘着テープは、光学用途に用いられる光学用アクリル系粘着テープであることが好ましい。より具体的には、例えば、光学部材を貼り合わせる用途（光学部材貼り合わせ用）や上記光学部材が用いられた製品（光学製品）の製造用途などに用いられることが好ましい。
【０１３５】
上記光学部材とは、光学的特性（例えば、偏光性、光屈折性、光散乱性、光反射性、光透過性、光吸収性、光回折性、旋光性、視認性など）を有する部材をいう。上記光学部材としては、光学的特性を有する部材であれば特に限定されないが、例えば、表示装置（画像表示装置）、入力装置等の機器（光学機器）を構成する部材又はこれらの機器に用いられる部材が挙げられ、例えば、偏光板、波長板、位相差板、光学補償フィルム、輝度向上フィルム、導光板、反射フィルム、反射防止フィルム、透明導電フィルム（例えば、表面にＩＴＯ層を有するプラスチックフィルム（ＩＴＯフィルム）など）、意匠フィルム、装飾フィルム、表面保護板、プリズム、レンズ、カラーフィルター、透明基板や、さらにはこれらが積層されている部材（これらを総称して「機能性フィルム」と称する場合がある）などが挙げられる。なお、上記の「板」及び「フィルム」は、それぞれ板状、フィルム状、シート状等の形態を含むものとし、例えば、「偏光フィルム」は、「偏光板」、「偏光シート」を含むものとする。
【０１３６】
上記表示装置としては、例えば、液晶表示装置、有機ＥＬ（エレクトロルミネッセンス）表示装置、ＰＤＰ（プラズマディスプレイパネル）、電子ペーパーなどが挙げられる。また、上記入力装置としては、タッチパネルなどが挙げられる。
【０１３７】
上記光学部材としては、特に限定されないが、例えば、ガラス、アクリル樹脂、ポリカーボネート、ポリエチレンテレフタレート、シクロオレフィンポリマー、金属薄膜などからなる部材（例えば、シート状やフィルム状、板状の部材など）などが挙げられる。なお、本発明における「光学部材」には、上記の通り、被着体である表示装置や入力装置の視認性を保ちながら加飾や保護の役割を担う部材（意匠フィルム、装飾フィルムや表面保護フィルム等）も含むものとする。
【０１３８】
本発明の粘着テープによる光学部材の貼り合わせの態様としては、特に限定されないが、例えば、（１）本発明の粘着テープを介して光学部材同士を貼り合わせる態様、（２）本発明の粘着テープを介して光学部材を光学部材以外の部材に貼り合わせる態様であってもよいし、（３）光学部材を含む本発明の粘着テープを、光学部材又は光学部材以外の部材に貼り合わせる態様であってもよい。なお、上記（３）の態様においては、本発明の粘着テープは、基材が光学部材（例えば、光学フィルムなど）である両面粘着テープであることが好ましい。
【０１３９】
本発明の粘着テープが基材付き粘着テープであって、上記基材として上記機能性フィルムを用いた場合には、本発明の粘着テープを、機能性フィルムの少なくとも片面側に本発明の粘着剤層を有する「粘着型機能性フィルム」として使用することもできる。
【実施例】
【０１４０】
以下に、実施例に基づいて本発明をより詳細に説明するが、本発明はこれらの実施例により限定されるものではない。
【０１４１】
（アクリル系ポリマーの製造例１）
ジシクロペンタニルアクリレート（ＤＣＰＭＡ、メタクリル酸ジシクロペンタニル）６０重量部、メチルメタクリレート（ＭＭＡ、メタクリル酸メチル）４０重量部、連鎖移動剤としてのα−チオグリセロール３．５重量部及び重合溶媒としてのトルエン１００重量部を、４つ口フラスコに投入し、これらを窒素雰囲気下にて７０℃で１時間撹拌した。次に、重合開始剤としての２，２´−アゾビスイソブチロニトリル０．２重量部を４つ口フラスコに投入し、７０℃で２時間反応させ、続いて、８０℃で２時間反応させた。その後、反応液を１３０℃温度雰囲気下に投入し、トルエン、連鎖移動剤及び未反応モノマーを乾燥除去させ、固形状のアクリル系ポリマーを得た。なお、該アクリル系ポリマーを「アクリル系ポリマー（Ｂ−１）」とした。
なお、アクリル系ポリマー（Ｂ−１）の重量平均分子量（Ｍｗ）は５．１×１０3であった。
【０１４２】
（実施例１）
アクリル酸２−エチルヘキシル（２ＥＨＡ）６８重量部、Ｎ−ビニル−２−ピロリドン（ＮＶＰ）１４．５重量部及びアクリル酸２−ヒドロキシエチル（ＨＥＡ）１７．５重量部から構成されるモノマー混合物に、光重合開始剤（商品名「イルガキュア１８４」、ＢＡＳＦ社製）０．０３５重量部及び光重合開始剤（商品名「イルガキュア６５１」、ＢＡＳＦ社製）０．０３５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
次に、該プレポリマー組成物に、上記アクリル系ポリマー（Ｂ−１）５重量部、ヘキサンジオールジアクリレート（ＨＤＤＡ）０．１５０重量部、シランカップリング剤（商品名「ＫＢＭ−４０３」、信越化学工業株式会社製）０．３重量部を添加して、混合し、アクリル系粘着剤組成物を得た。
【０１４３】
上記アクリル系粘着剤組成物を、ポリエチレンテレフタレート（ＰＥＴ）セパレータ（商品名「ＭＲＦ５０」、三菱樹脂株式会社製）上に最終的な厚み（アクリル系粘着剤層の厚み）が１５０μｍとなるように塗布し、塗布層を形成した。次いで、上記塗布層上に、ＰＥＴセパレータ（商品名「ＭＲＦ３８」、三菱樹脂株式会社製）を設け、塗布層を被覆して酸素を遮断した。そして、ＭＲＦ５０／塗布層／ＭＲＦ３８の積層体を得た。
次に、この積層体に対して、積層体の上面（ＭＲＦ３８側）から、ブラックライト（株式会社東芝製）にて、照度５ｍＷ／ｃｍ2の紫外線を３００秒間照射した。さらに９０℃の乾燥機で２分間乾燥処理を行い、残存モノマーを揮発させた。そして、アクリル系粘着剤層のみからなり、アクリル系粘着剤層の両面がセパレータで保護されており、厚みが１５０μｍである基材レス両面粘着テープを得た。
【０１４４】
（実施例２）
実施例１と同様にして、プレポリマー組成物を得た。
次に、該プレポリマー組成物より、ヘキサンジオールジアクリレート（ＨＤＤＡ）の添加量を０．１００重量部とし、実施例１と同様にして、アクリル系粘着剤組成物を得た。
そして、該アクリル系粘着剤組成物を用いて、実施例１と同様にして、基材レス両面粘着テープを得た。
【０１４５】
（実施例３）
実施例１と同様にして、プレポリマー組成物を得た。
次に、該プレポリマー組成物より、ヘキサンジオールジアクリレート（ＨＤＤＡ）の添加量を０．０７５重量部とし、実施例１と同様にして、アクリル系粘着剤組成物を得た。
そして、該アクリル系粘着剤組成物を用いて、実施例１と同様にして、基材レス両面粘着テープを得た。
【０１４６】
（実施例４）
実施例１と同様にして、プレポリマー組成物を得た。
次に、該プレポリマー組成物より、ヘキサンジオールジアクリレート（ＨＤＤＡ）の添加量を０．０５０重量部とし、実施例１と同様にして、アクリル系粘着剤組成物を得た。
そして、該アクリル系粘着剤組成物を用いて、実施例１と同様にして、基材レス両面粘着テープを得た。
【０１４７】
（実施例５）
実施例１と同様にして、プレポリマー組成物を得た。
次に、該プレポリマー組成物より、ヘキサンジオールジアクリレート（ＨＤＤＡ）の添加量を０．０２５重量部とし、実施例１と同様にして、アクリル系粘着剤組成物を得た。
そして、該アクリル系粘着剤組成物を用いて、実施例１と同様にして、基材レス両面粘着テープを得た。
【０１４８】
（実施例６）
実施例１と同様にして、プレポリマー組成物を得た。
次に、該プレポリマー組成物より、アクリル系ポリマー（Ｂ−１）の添加量を２重量部とし、実施例１と同様にして、アクリル系粘着剤組成物を得た。
そして、該アクリル系粘着剤組成物を用いて、実施例１と同様にして、基材レス両面粘着テープを得た。
【０１４９】
（実施例７）
実施例１と同様にして、プレポリマー組成物を得た。
次に、該プレポリマー組成物より、アクリル系ポリマー（Ｂ−１）の添加量を２重量部とし、ヘキサンジオールジアクリレート（ＨＤＤＡ）の添加量を０．１００重量部として、実施例１と同様にして、アクリル系粘着剤組成物を得た。
そして、該アクリル系粘着剤組成物を用いて、実施例１と同様にして、両面粘着テープを得た。
【０１５０】
（実施例８）
実施例１と同様にして、プレポリマー組成物を得た。
次に、該プレポリマー組成物より、アクリル系ポリマー（Ｂ−１）の添加量を２重量部とし、ヘキサンジオールジアクリレート（ＨＤＤＡ）の添加量を０．０７５重量部として、実施例１と同様にして、アクリル系粘着剤組成物を得た。
そして、該アクリル系粘着剤組成物を用いて、実施例１と同様にして、基材レス両面粘着テープを得た。
【０１５１】
（実施例９）
実施例１と同様にして、プレポリマー組成物を得た。
次に、該プレポリマー組成物より、アクリル系ポリマー（Ｂ−１）の添加量を０重量部とし、実施例１と同様にして、アクリル系粘着剤組成物を得た。なお、該アクリル系粘着剤組成物は、アクリル系ポリマー（Ｂ−１）を含んでいない。
そして、該アクリル系粘着剤組成物を用いて、実施例１と同様にして、基材レス両面粘着テープを得た。
【０１５２】
（実施例１０）
実施例１と同様にして、プレポリマー組成物を得た。
次に、該プレポリマー組成物より、アクリル系ポリマー（Ｂ−１）の添加量を０重量部とし、ヘキサンジオールジアクリレート（ＨＤＤＡ）の添加量を０．１００重量部として、実施例１と同様にして、アクリル系粘着剤組成物を得た。なお、該アクリル系粘着剤組成物は、アクリル系ポリマー（Ｂ−１）を含んでいない。
そして、該アクリル系粘着剤組成物を用いて、実施例１と同様にして、基材レス両面粘着テープを得た。
【０１５３】
（実施例１１）
実施例１と同様にして、プレポリマー組成物を得た。
次に、該プレポリマー組成物より、アクリル系ポリマー（Ｂ−１）の添加量を０重量部とし、ヘキサンジオールジアクリレート（ＨＤＤＡ）の添加量を０．０７５重量部として、実施例１と同様にして、アクリル系粘着剤組成物を得た。なお、該アクリル系粘着剤組成物は、アクリル系ポリマー（Ｂ−１）を含んでいない。
そして、該アクリル系粘着剤組成物を用いて、実施例１と同様にして、基材レス両面粘着テープを得た。
【０１５４】
（実施例１２）
アクリル酸２−エチルヘキシル（２ＥＨＡ）７８重量部、Ｎ−ビニル−２−ピロリドン（ＮＶＰ）１８重量部及びアクリル酸２−ヒドロキシエチル（ＨＥＡ）４重量部から構成されるモノマー混合物に、光重合開始剤（商品名「イルガキュア１８４」、ＢＡＳＦ社製）０．０３５重量部及び光重合開始剤（商品名「イルガキュア６５１」、ＢＡＳＦ社製）０．０３５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
次に、該プレポリマー組成物より、実施例１と同様にして、アクリル系粘着剤組成物を得た。
そして、該アクリル系粘着剤組成物を用いて、実施例１と同様にして、基材レス両面粘着テープを得た。
【０１５５】
（実施例１３）
実施例１２と同様にして、プレポリマー組成物を得た。
次に、該プレポリマー組成物より、ヘキサンジオールジアクリレート（ＨＤＤＡ）の添加量を０．１００重量部として、実施例１と同様にして、アクリル系粘着剤組成物を得た。
そして、該アクリル系粘着剤組成物を用いて、実施例１と同様にして、基材レス両面粘着テープを得た。
【０１５６】
（比較例１）
実施例１と同様にして、プレポリマー組成物を得た。
次に、該プレポリマー組成物より、ヘキサンジオールジアクリレート（ＨＤＤＡ）の添加量を０．２５０重量部とし、実施例１と同様にして、アクリル系粘着剤組成物を得た。
そして、該アクリル系粘着剤組成物を用いて、実施例１と同様にして、基材レス両面粘着テープを得た。
【０１５７】
（比較例２）
実施例１と同様にして、プレポリマー組成物を得た。
次に、該プレポリマー組成物より、ヘキサンジオールジアクリレート（ＨＤＤＡ）の添加量を０重量部とし、実施例１と同様にして、アクリル系粘着剤組成物を得た。なお、該アクリル系粘着剤組成物は、ヘキサンジオールジアクリレート（ＨＤＤＡ）を含んでいない。
そして、該アクリル系粘着剤組成物を用いて、実施例１と同様にして、基材レス両面粘着テープを得た。
【０１５８】
（比較例３）
アクリル酸２−エチルヘキシル（２ＥＨＡ）８０重量部、Ｎ−ビニル−２−ピロリドン（ＮＶＰ）９重量部及びアクリル酸メトキシエチル（ＭＥＡ）１１重量部から構成されるモノマー混合物に、光重合開始剤（商品名「イルガキュア１８４」、ＢＡＳＦ社製）０．０５重量部及び光重合開始剤（商品名「イルガキュア６５１」、ＢＡＳＦ社製）０．０９重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
次に、該プレポリマー組成物に、上記アクリル系ポリマー（Ｂ−１）２重量部、ジペンタエリスリトールヘキサアクリレート（ＤＰＨＡ）０．１００重量部、シランカップリング剤（商品名「ＫＢＭ−４０３」、信越化学工業株式会社製）０．３重量部を添加して、混合し、アクリル系粘着剤組成物を得た。
そして、該アクリル系粘着剤組成物を用いて、実施例１と同様にして、基材レス両面粘着テープを得た。
【０１５９】
（比較例４）
比較例３と同様にして、プレポリマー組成物を得た。
次に、該プレポリマー組成物より、ジペンタエリスリトールヘキサアクリレート（ＤＰＨＡ）の添加量を０．１５０重量部とし、比較例３と同様にして、アクリル系粘着剤組成物を得た。
そして、該アクリル系粘着剤組成物を用いて、実施例１と同様にして、基材レス両面粘着テープを得た。
【０１６０】
（比較例５）
比較例３と同様にして、プレポリマー組成物を得た。
次に、該プレポリマー組成物より、アクリル系ポリマー（Ｂ−１）の添加量を５重量部とし、比較例３と同様にして、アクリル系粘着剤組成物を得た。
そして、該アクリル系粘着剤組成物を用いて、実施例１と同様にして、基材レス両面粘着テープを得た。
【０１６１】
（比較例６）
比較例３と同様にして、プレポリマー組成物を得た。
次に、該プレポリマー組成物より、アクリル系ポリマー（Ｂ−１）の添加量を５重量部とし、ジペンタエリスリトールヘキサアクリレート（ＤＰＨＡ）の添加量を０．１５０重量部とし、比較例３と同様にして、アクリル系粘着剤組成物を得た。
そして、該アクリル系粘着剤組成物を用いて、実施例１と同様にして、基材レス両面粘着テープを得た。
【０１６２】
（比較例７）
アクリル酸２−エチルヘキシル（２ＥＨＡ）９０重量部及びアクリル酸（ＡＡ）１０重量部から構成されるモノマー混合物に、光重合開始剤（商品名「イルガキュア１８４」、ＢＡＳＦ社製）０．０５重量部及び光重合開始剤（商品名「イルガキュア６５１」、ＢＡＳＦ社製）０．０５重量部を配合した後、粘度（ＢＨ粘度計Ｎｏ．５ローター、１０ｒｐｍ、測定温度３０℃）が約２０Ｐａ・ｓになるまで紫外線を照射して、上記モノマー成分の一部が重合したプレポリマー組成物を得た。
次に、該プレポリマー組成物に、ジペンタエリスリトールヘキサアクリレート（ＤＰＨＡ）０．０７０重量部、シランカップリング剤（商品名「ＫＢＭ−４０３」、信越化学工業株式会社製）０．３重量部を添加して、混合し、アクリル系粘着剤組成物を得た。
そして、該アクリル系粘着剤組成物を用いて、実施例１と同様にして、基材レス両面粘着テープを得た。
【０１６３】
（評価）
実施例及び比較例の基材レス両面粘着テープについて、下記の測定又は評価を行った。評価結果は表１に示した。
【０１６４】
（１）全光線透過率及びヘイズ
両面粘着テープから一方のセパレータを剥離して、該両面粘着テープをスライドガラス（松浪硝子工業株式会社製、「白研磨  Ｎｏ．１」、厚さ０．８〜１．０ｍｍ、全光線透過率９２％、ヘイズ０．２％）に貼り合わせ、さらに他方のセパレータを剥離して、両面粘着テープ（アクリル系粘着剤層）／スライドガラスの層構成を有する試験片を作製した。
上記試験片の可視光領域における全光線透過率及びヘイズを、ヘーズメーター（装置名「ＨＭ−１５０」、株式会社村上色彩研究所製）を用いて測定した。
【０１６５】
（２）ゲル分率
両面粘着テープにけるアクリル系粘着剤層のゲル分率については、上記の［ゲル分率の測定方法］に従って測定を行った。
【０１６６】
（３）３００％引張残留応力
両面粘着テープから、長さ４０ｍｍ、幅４０ｍｍのシート片を切り出した。次いで、シート片からセパレータを剥離して、シート片を幅方向に円柱状に丸めて測定用サンプルとした。
測定用サンプルを、引張試験機（装置名「オートグラフＡＧ−ＩＳ」、株式会社島津製作所製）に、チャック間距離（つかみ具間距離）が２０ｍｍとなるようにセットした。
温度２３℃、引張速度２００ｍｍ／分で、測定用サンプルを６０ｍｍ（伸び３００％）引っ張り、その伸びを保持した。なお、引っ張り後のチャック間距離は８０ｍｍである。
そして、引っ張り終了より３００秒間固定（保持）後、測定用サンプルに加えられた引張荷重を求め、該引張荷重を測定用サンプルの初期の断面積（引っ張る前の断面積）で除して、３００％引張残留応力（Ｎ／ｃｍ2）を求めた。
【０１６７】
（４）１８０°引きはがし接着力（ガラス板に対する１８０°引きはがし接着力、アクリル板に対する１８０°引きはがし接着力）
両面粘着テープから、長さ１００ｍｍ、幅２０ｍｍのシート片を切り出した。次いで、シート片から一方のセパレータを剥離して、ＰＥＴフィルム（商品名「ルミラー  Ｓ−１０」、厚さ２５μｍ）を貼付（裏打ち）した。次に、他方のセパレータを剥離して、試験板に、２ｋｇローラー、１往復の圧着条件で圧着した。その後、２３℃、５０％ＲＨの雰囲気下で３０分間エージングする。エージング後、引張試験機（装置名「オートグラフ ＡＧ−ＩＳ」、株式会社島津製作所製）を用い、ＪＩＳ  Ｚ０２３７に準拠して、２３℃、５０％ＲＨの雰囲気下、引張速度３００ｍｍ／分、剥離角度１８０°の条件で、試験板から粘着テープを引きはがし、１８０°引きはがし接着力（Ｎ／２０ｍｍ）を測定した。
試験板として、ガラス板（商品名「ソーダライムガラス  ♯００５０」、松浪硝子工業株式会社製）、及び、アクリル板（商品名「アクリライト  ＭＲ−２００」、三菱レイヨン株式会社製）を使用した。
【０１６８】
（５）段差追従性
両面粘着テープの一方のセパレータを剥離して、両面粘着テープを、シクロオレフィン（ＣＯＰ）基材（商品名「ゼオノア」、日本ゼオン株式会社製、厚さ１００μｍ）の一方の面にＩＴＯ（インジウムとすずの酸化物）層を設けたフィルム（以下、「ＣＯＰ−ＩＴＯフィルム」と称する場合がある）のＩＴＯ層側の面に、２ｋｇローラー、１往復の圧着条件で圧着して貼り合わせた。そして、ＣＯＰ−ＩＴＯフィルムと両面粘着テープの積層構造を有する構造物Ａを得た。
次に、構造物Ａにおける両面粘着テープのセパレータを剥離して、構造物Ａを、段差付ガラス（図１、図２及び図３参照）の段差を有する側の面に、２ｋｇローラー、１往復の圧着条件で圧着して貼り合わせた。そして、ＣＯＰ−ＩＴＯフィルムと両面粘着テープと段差付ガラスの積層構造を有する構造物Ｂを得た。
放置後、構造物Ｂをオートクレーブに投入し、温度５０℃、圧力０．５ＭＰａの条件で１５分間、オートクレーブ処理した。
オートクレーブ処理後、構造物Ｂをオートクレーブから取り出し、構造物Ｂを８５℃に設定した乾燥機に投入し、２４時間放置した。
その後、構造物Ｂを乾燥機から取り出し、２３℃、５０％ＲＨの雰囲気下で３０分間放置した。
そして、構造物Ｂにおける段差付近の両面粘着テープを目視で観察し、下記基準で評価した。
評価基準
よい：段差に両面粘着テープが追従しており、浮きが見られない。
わるい：段差に両面粘着テープが追従できず、浮きがみられる。
【０１６９】
なお、上記段差付ガラスは、ガラス板及び段差より構成される。段差は、ガラス板上に枠状の印刷を施すことにより設けられる。つまり、段差は、印刷用のインクにより設けられる。
【０１７０】
（６）耐発泡剥がれ性
上記の「（５）段差追従性」と同様にして、構造物Ｂを得た。その後、構造物Ｂを２３℃、５０％ＲＨの雰囲気下で１時間放置した。
放置後、構造物Ｂをオートクレーブに投入し、温度５０℃、圧力０．５ＭＰａの条件で１５分間、オートクレーブ処理した。
オートクレーブ処理後、構造物Ｂをオートクレーブから取り出し、構造物Ｂを８５℃に設定した乾燥機に投入し、２４時間放置した。
その後、構造物Ｂを乾燥機から取り出し、２３℃、５０％ＲＨの雰囲気下で３０分間放置した。そして、マイクロスコープにより構造物Ｂにおける発泡（異物起因の発泡を含む発泡）や剥がれの有無を確認した。そして、下記評価基準で評価した。
評価基準
非常によい：発泡や剥がれが全く見られない
とてもよい：大きさが１００μｍ以上の異物にのみ起因して発泡が見られる
よい：大きさが１００μ未満の異物に起因して発泡が見られる
わるい：異物の有無に関係なく、発泡や剥がれが見られる
【０１７１】
【表２】
0005860297.tif 000005
【０１７２】
実施例の粘着テープは、接着性に優れ、段差追従性に優れ、さらに、耐発泡剥がれ性に優れる。このため、接着信頼性に優れる。
【符号の説明】
【０１７３】
１    段差付ガラス（段差試験片）
１１    ガラス板
１２    段差
【図１】
0005860297.tif 000006
【図２】
0005860297.tif 000007
【図３】
0005860297.tif 000008